(57)【要約】【課題】水に安定的に分散し、且つ、塗液としたときのポットライフ、並びに、塗膜としたときの外観及びに優れる硬化剤組成物を提供する。【解決手段】硬化剤組成物は、組成物中の固形分の総質量に対して、７９．５質量％以上９９．９質量％以下の（Ａ）親水性ポリイソシアネート成分と、０．１質量％以上２０．０質量％以下の（Ｂ）イオン性界面活性剤と、０．０１質量％以上０．５質量％以下の（Ｃ）スルホン酸塩と、を含む硬化剤組成物であって、（Ａ）親水性ポリイソシアネート成分は、脂肪族ジイソシアネート及び脂環族ジイソシアネートからなる群より選択される１種以上のジイソシアネートから得られるポリイソシアネートと、親水性化合物との反応物であり、（Ｃ）スルホン酸塩は、一般式（Ｉ）に示される化合物及び一般式（ＩＩ）に示される化合物からなる群より選択される１種以上の化合物である。【選択図】なし【特許請求の範囲】
【請求項１】
組成物中の固形分の総質量に対して、７９．５質量％以上９９．９質量％以下の（Ａ）親水性ポリイソシアネート成分と、０．１質量％以上２０．０質量％以下の（Ｂ）イオン性界面活性剤と、０．０１質量％以上０．５質量％以下の（Ｃ）スルホン酸塩と、を含む硬化剤組成物であって、
前記（Ａ）親水性ポリイソシアネート成分は、脂肪族ジイソシアネート及び脂環族ジイソシアネートからなる群より選択される１種以上のジイソシアネートから得られるポリイソシアネートと、親水性化合物との反応物であり、
前記（Ｃ）スルホン酸塩は、下記一般式（Ｉ）に示される化合物及び下記一般式（ＩＩ）に示される化合物からなる群より選択される１種以上の化合物である硬化剤組成物。
【化１】
2019156928.tif 000017
（一般式（Ｉ）中、Ｒ１１は水素原子又は炭素数１以上２０以下のアルキル基である。Ｍ１１＋は、Ｎａ＋、Ｋ＋又はＮＨ４＋である。）
【化２】
2019156928.tif 000018
（一般式（ＩＩ）中、Ｒ２１及びＲ２２はそれぞれ独立に、水素原子又は炭素数１以上２０以下のアルキル基である。Ｍ２１＋は、Ｎａ＋、Ｋ＋又はＮＨ４＋である。）
【請求項２】
前記（Ｃ）スルホン酸塩として、前記一般式（Ｉ）に示される化合物及び前記一般式（ＩＩ）に示される化合物を含む請求項１に記載の硬化剤組成物。
【請求項３】
前記親水性化合物が下記一般式（ＩＩＩ）で示される化合物である請求項１又は２に記載の硬化剤組成物。
【化３】
2019156928.tif 000019
（一般式（ＩＩＩ）中、Ｒ３１は炭素数１以上４以下のアルキレン基である。Ｒ３２は炭素数１以上４以下のアルキル基である。ｎ３１は５以上５０以下である。）
【請求項４】
前記一般式（ＩＩＩ）中、Ｒ３１がエチレン基であり、且つ、ｎ３１が５以上２０以下である請求項３に記載の硬化剤組成物。
【請求項５】
前記ポリイソシアネートがイソシアヌレート基及びビウレット基からなる群より選択される１種以上の官能基を有する請求項１〜４のいずれか一項に記載の硬化剤組成物。
【請求項６】
請求項１〜５のいずれか一項に記載の硬化剤組成物と、水と、活性水素基含有化合物と、を含む水系コーティング組成物。
【発明の詳細な説明】
【技術分野】
【０００１】
本発明は、硬化剤組成物及び水系コーティング組成物に関する。
【背景技術】
【０００２】
近年、環境保護の観点から、溶剤系塗料として利用されている常温架橋型の二液ウレタンコーティング組成物は水系化が望まれている。しかし、二液ウレタンコーティング組成物において、硬化剤として用いられるポリイソシアネートは、水に分散しにくい。そのため、親水性基を有するポリイソシアネートの開発が進められている。
【０００３】
例えば、特許文献１には、ポリイソシアネートと、該ポリイソシアネートに結合したエチレンオキサイド繰り返し単位を含有するノニオン性の親水性基とからなる親水性ポリイソシアネート、及び、実質的に水を含有しないイオン性界面活性剤からなるポリイソシアネート組成物が開示されている。また、特許文献２には、特定範囲のエチレンオキサイド単位を含む水に分散可能なポリイソシアネート混合物が開示されている。
【先行技術文献】
【特許文献】
【０００４】
【特許文献１】特開平９−３２８６５４号公報
【特許文献２】特開平５−２２２１５０号公報
【発明の概要】
【発明が解決しようとする課題】
【０００５】
水系の二液ウレタンコーティング組成物は、家具及び建材、住宅用の木工、スポーツフロア、住宅及び学校施設の木床、電車及び建機、農耕用車等に塗装される。それらの用途では、塗液としたときのポットライフ及び塗膜としたときの耐ブリスター性が優れることが求められている。
しかしながら、特許文献１及び特許文献２に記載の親水性ポリイソシアネート組成物は、塗液としたときのポットライフ及び塗膜としたときの耐ブリスター性が低下することがあり、これらの要求を満たすことは困難であった。
【０００６】
本発明は、上記事情に鑑みてなされたものであって、水に安定的に分散し、且つ、塗液としたときのポットライフ、並びに、塗膜としたときの外観及び耐ブリスター性に優れる硬化剤組成物を提供する。前記硬化剤組成物を含み、ポットライフ並びに、塗膜としたときの外観及び耐ブリスター性に優れる水系コーティング組成物を提供する。
【課題を解決するための手段】
【０００７】
すなわち、本発明は、以下の態様を含む。
本発明の第１態様に係る硬化剤組成物は、該組成物中の固形分の総質量に対して、７９．５質量％以上９９．９質量％以下の（Ａ）親水性ポリイソシアネート成分と、０．１質量％以上２０．０質量％以下の（Ｂ）イオン性界面活性剤と、０．０１質量％以上０．５質量％以下の（Ｃ）スルホン酸塩と、を含む硬化剤組成物であって、前記（Ａ）親水性ポリイソシアネート成分は、脂肪族ジイソシアネート及び脂環族ジイソシアネートからなる群より選択される１種以上のジイソシアネートから得られるポリイソシアネートと、親水性化合物との反応物であり、前記（Ｃ）スルホン酸塩は、下記一般式（Ｉ）に示される化合物及び下記一般式（ＩＩ）に示される化合物からなる群より選択される１種以上の化合物である。
【０００８】
【化１】
2019156928.tif 000002
【０００９】
（一般式（Ｉ）中、Ｒ１１は水素原子又は炭素数１以上２０以下のアルキル基である。Ｍ１１＋は、Ｎａ＋、Ｋ＋又はＮＨ４＋である。）
【００１０】
【化２】
2019156928.tif 000003
【００１１】
（一般式（ＩＩ）中、Ｒ２１及びＲ２２はそれぞれ独立に、水素原子又は炭素数１以上２０以下のアルキル基である。Ｍ２１＋は、Ｎａ＋、Ｋ＋又はＮＨ４＋である。）
【００１２】
上記第１態様に係る硬化剤組成物は、前記（Ｃ）スルホン酸塩として、前記一般式（Ｉ）に示される化合物及び前記一般式（ＩＩ）に示される化合物を含んでもよい。
上記第１態様に係る硬化剤組成物において、前記親水性化合物が下記一般式（ＩＩＩ）で示される化合物であってもよい。
【００１３】
【化３】
2019156928.tif 000004
【００１４】
（一般式（ＩＩＩ）中、Ｒ３１は炭素数１以上４以下のアルキレン基である。Ｒ３２は炭素数１以上４以下のアルキル基である。ｎ３１は５以上５０以下である。）
【００１５】
上記第１態様に係る硬化剤組成物において、前記一般式（ＩＩＩ）中、Ｒ３１がエチレン基であり、且つ、ｎ３１が５以上２０以下であってもよい。
上記第１態様に係る硬化剤組成物において、前記ポリイソシアネートがイソシアヌレート基及びビウレット基からなる群より選択される１種以上の官能基を有してもよい。
【００１６】
本発明の第２態様に係る水系コーティング組成物は、上記第１態様に係る硬化剤組成物と、水と、活性水素基含有化合物と、を含む。
【発明の効果】
【００１７】
上記態様の硬化剤組成物は、水に安定的に分散し、且つ、塗液としたときのポットライフ、並びに、塗膜としたときの外観及び耐ブリスター性に優れる。上記態様の水系コーティング組成物は、ポットライフ、並びに、塗膜としたときの外観及び耐ブリスター性に優れる。
【発明を実施するための形態】
【００１８】
以下、本発明を実施するための形態（以下、「本実施形態」という。）について詳細に説明する。以下の本実施形態は、本発明を説明するための例示であり、本発明を以下の内容に限定する趣旨ではない。本発明は、その要旨を逸脱しない範囲で様々な変形が可能である。
【００１９】
本明細書中では、組成物又は化合物が有する特定の官能基の量を「モル比」で表すことができる。すなわち、組成物又は化合物が有する特定の官能基の数を、アボガドロ数で除した値の次元をモルとして定義する。これにより、当該特定の官能基の量を他の特定の官能基の量に対して「モル比」として表す。
なお、「組成物が有する特定の官能基」とは、組成物中に含まれる化合物が有する特定の官能基をいう。
【００２０】
なお、本明細書において、「ポリオール」とは、一分子中に２つ以上のヒドロキシ基（−ＯＨ）を有する化合物を意味する。
また、本明細書において、「ポリイソシアネート」とは、１つ以上のイソシアネート基（−ＮＣＯ）を有する化合物が複数結合した反応物を意味する。なお、ポリイソシアネートの由来となる１つ以上のイソシアネート基（−ＮＣＯ）を有する化合物１分子を単量体と称する場合がある。
【００２１】
≪硬化剤組成物≫
本実施形態の硬化剤組成物は、該組成物中の固形分の総質量に対して、７９．５質量％以上９９．９質量％以下の（Ａ）親水性ポリイソシアネート成分と、０．１質量％以上２０．０質量％以下の（Ｂ）イオン性界面活性剤と、０．０１質量％以上０．５質量％以下の（Ｃ）スルホン酸塩と、を含む。
また、（Ａ）親水性ポリイソシアネート成分は、脂肪族ジイソシアネート及び脂環族ジイソシアネートからなる群より選択される１種以上のジイソシアネートから得られるポリイソシアネートと、親水性化合物との反応物である。
（Ｃ）スルホン酸塩は、下記一般式（Ｉ）に示される化合物（以下、「化合物（Ｉ）」と称する場合がある）及び下記一般式（ＩＩ）に示される化合物（以下、「化合物（ＩＩ）」と称する場合がある）からなる群より選択される１種以上の化合物である。
【００２２】
【化４】
2019156928.tif 000005
【００２３】
（一般式（Ｉ）中、Ｒ１１は水素原子又は炭素数１以上２０以下のアルキル基である。Ｍ１１＋は、Ｎａ＋、Ｋ＋又はＮＨ４＋である。）
【００２４】
【化５】
2019156928.tif 000006
【００２５】
（一般式（ＩＩ）中、Ｒ２１及びＲ２２はそれぞれ独立に、水素原子又は炭素数１以上２０以下のアルキル基である。Ｍ２１＋は、Ｎａ＋、Ｋ＋又はＮＨ４＋である。）
【００２６】
本実施形態の硬化剤組成物は、上記構成を有することで、水に安定的に分散し、且つ、塗液としたときのポットライフ、並びに、塗膜としたときの外観及び耐ブリスター性に優れる。
次いで、本実施形態の硬化剤組成物の構成成分について、以下に詳細を説明する。
【００２７】
＜（Ａ）親水性ポリイソシアネート成分＞
本実施形態の硬化剤組成物に含まれる（Ａ）親水性ポリイソシアネート成分は、脂肪族ジイソシアネート及び脂環族ジイソシアネートからなる群より選択される１種以上のジイソシアネートから得られるポリイソシアネートと、親水性化合物との反応物である。すなわち、（Ａ）親水性ポリイソシアネート成分は、親水性化合物とイソシアネート基とが反応することで、親水性化合物由来の親水性基が付加された反応物である親水性ポリイソシアネート、及び、未反応のポリイソシアネートを含む。
【００２８】
［ポリイソシアネート］
（Ａ）親水性ポリイソシアネート成分の製造に用いられるポリイソシアネートは、脂肪族ジイソシアネート及び脂環族ジイソシアネートからなる群から選択される１種以上のジイソシアネートを複数反応させて得られる反応物である。
ここでいう「脂肪族ジイソシアネート」及び「脂環族ジイソシアネート」とは、該ジイソシアネートの構造の中にベンゼン環等の芳香環を含まない化合物を意味する。
【００２９】
脂肪族ジイソシアネートとしては、特に限定されないが、炭素数４以上３０以下のものが好ましい。脂肪族ジイソシアネートとして具体的には、例えば、テトラメチレン−１，４−ジイソシアネート、２−メチルペンタン−１，５−ジイソシアネート（以下、「ＭＰＤＩ」と称する場合がある）、ヘキサメチレンジイソシアネート（以下、「ＨＤＩ」と称する場合がある）、２，２，４−トリメチル−ヘキサメチレン−１，６−ジイソシアネート、リジンジイソシアネート（以下、「ＬＤＩ」と称する場合がある）等が挙げられる。
脂環族ジイソシアネートとしては、特に限定されないが、炭素数８以上３０以下のものが好ましい。脂環族ジイソシアネートとして具体的には、例えば、イソホロンジイソシアネート（以下、「ＩＰＤＩ」と称する場合がある）、水添キシリレンジイソシアネート、水添ジフェニルメタンジイソシアネート、１，４−シクロヘキサンジイソシアネート等が挙げられる。
これらの脂肪族ジイソシアネート及び脂環族ジイソシアネートは、１種を単独で、又は、２種以上を組み合わせて用いてもよい。
中でも、ジイソシアネートとしては、工業的に入手し易いため、ＨＤＩ、ＩＰＤＩ、水添キシリレンジイソシアネート又は水添ジフェニルメタンジイソシアネートが好ましく、ＨＤＩがより好ましい。（Ａ）親水性ポリイソシアネート成分の製造に用いられるポリイソシアネートがＨＤＩを反応させて得られるものであることにより、本実施形態の硬化剤組成物を用いて塗膜を作製したときの外観及び耐候性がより優れる傾向にある。
【００３０】
（ポリイソシアネートの官能基）
（Ａ）親水性ポリイソシアネート成分の製造に用いられるポリイソシアネートは、２分子以上のジイソシアネートを反応させて得られる反応物を含むことが好ましく、３分子以上のジイソシアネートを反応させて得られる反応物を含むことがより好ましい。これにより、本実施形態の硬化剤組成物を用いて塗膜を作製したときの硬化性、硬度及び耐候性がより優れる傾向にある。
【００３１】
２分子以上のジイソシアネートを反応させて得られる反応物を含むポリイソシアネートは、イソシアヌレート基、ビウレット基、ウレトジオン基、オキサジアジントリオン基、イミノオキサジアジンジオン基、アロファネート基、ウレタン基及びウレア基からなる群より選択される１種以上を含むことができる。
中でも、（Ａ）親水性ポリイソシアネート成分の製造に用いられるポリイソシアネートは、イソシアヌレート基を含むことが好ましい。これにより、本実施形態の硬化剤組成物を用いて塗膜を作製したときの硬化性、硬度及び耐候性がより優れる傾向にある。
また、（Ａ）親水性ポリイソシアネート成分の製造に用いられるポリイソシアネートは、ビウレット基を含むことが好ましい。これにより、本実施形態の硬化剤組成物の水分散安定性、塗膜としたときの硬化性及び密着性がより優れる傾向にある。
【００３２】
（ポリイソシアネートの製造方法）
１．イソシアヌレート基を含むポリイソシアネートの製造方法
イソシアヌレート基を含むポリイソシアネートを製造する方法としては、特に限定されないが、例えば、触媒等により、ジイソシアネートをイソシアヌレート化する反応を行い、所定の転化率になったときに該反応を停止し、未反応のジイソシアネートを除去する方法等が挙げられる。
【００３３】
上記のイソシアヌレート化反応に用いられる触媒としては、特に限定されないが、塩基性を示すものが好ましい。触媒として具体的には、例えば、以下の（１）〜（８）に示すもの等が挙げられる。
（１）テトラメチルアンモニウム、テトラエチルアンモニウム等のテトラアルキルアンモニウムのハイドロオキサイド、及び、それらの酢酸、カプリン酸等の有機弱酸塩。
（２）トリメチルヒドロキシプロピルアンモニウム、トリメチルヒドロキシエチルアンモニウム、トリエチルヒドロキシプロピルアンモニウム、トリエチルヒドロキシエチルアンモニウム等のヒドロキシアルキルアンモニウムのハイドロオキサイド、及び、それらの酢酸、カプリン酸等の有機弱酸塩。
（３）酢酸、カプロン酸、オクチル酸、ミリスチン酸等のアルキルカルボン酸の錫、亜鉛、鉛等のアルカリ金属塩。
（４）ナトリウム、カリウム等の金属アルコラート。
（５）ヘキサメチルジシラザン等のアミノシリル基含有化合物。
（６）マンニッヒ塩基類。
（７）第３級アミン類とエポキシ化合物との混合物。
（８）トリブチルホスフィン等の燐系化合物。
【００３４】
触媒の使用量は、原料であるジイソシアネートの総質量に対して、１０ｐｐｍ以上１１０００ｐｐｍ以下が好ましい。
また、イソシアヌレート化反応を終了させるために、触媒を中和するリン酸、酸性リン酸エステル等の酸性物質の添加、熱分解、化学分解等により、触媒を不活性化してもよい。
【００３５】
イソシアヌレート化反応の反応温度は、特に限定されないが、５０℃以上２００℃以下であることが好ましく、５０℃以上１５０℃以下であることがより好ましい。反応温度が上記下限値以上であることで、反応がより進み易くなる傾向にある。一方、反応温度が上記上限値以下であることで、着色を引き起こすような副反応をより抑制することができる傾向にある。
【００３６】
イソシアヌレート化反応の終了後には、未反応のジイソシアネート単量体を薄膜蒸発缶、抽出等により除去することが好ましい。
また、（Ａ）親水性ポリイソシアネート成分の製造に用いられるポリイソシアネートが未反応のジイソシアネートを含む場合は、（Ａ）親水性ポリイソシアネート成分の総質量に対して未反応のジイソシアネートを３．０質量％以下含むことが好ましく、１．０質量％以下含むことがより好ましく、０．５質量％以下含むことがさらに好ましい。残留未反応ジイソシアネート単量体の濃度が上記上限値以下であることにより、本実施形態の硬化剤組成物を用いて塗膜を作製したときの硬化性がより優れる傾向にある。
【００３７】
２．ビウレット基を含むポリイソシアネートの製造方法
ビウレット基を含むポリイソシアネートの製造方法としては、特に限定されないが、特公昭６２−０４１４９６号公報（参考文献１）に開示されている方法が好ましく例示される。具体的には、まず、ジイソシアネート単量体とビウレット化剤との反応を撹拌均質下にて行う。その後、さらに該反応生成物をパイプリアクターに導き、該パイプリアクター中押出し流れ下で、反応を進行させる連続的製造により、ビウレット基を含むポリイソシアネートが得られる。
【００３８】
（ポリイソシアネートの物性）
（Ａ）親水性ポリイソシアネート成分の製造に用いられるポリイソシアネートの物性について、以下に詳細を説明する。
【００３９】
１．粘度
（Ａ）親水性ポリイソシアネート成分の製造に用いられるポリイソシアネートの２５℃における粘度は、特に限定されないが、１００ｍＰａ・ｓ以上３００００ｍＰａ・ｓ以下であることが好ましく、５００ｍＰａ・ｓ以上１００００ｍＰａ・ｓ以下であることがより好ましい。
２５℃における粘度は、後述する実施例に記載の方法により測定することができる。
【００４０】
２．イソシアネート基含有量
（Ａ）親水性ポリイソシアネート成分の製造に用いられるポリイソシアネートのイソシアネート基含有量は、特に限定されないが、ポリイソシアネートの総質量に対して、５．０質量％以上２５質量％以下であることが好ましく、１０質量％以上２４質量％以下であることがより好ましく、１５質量％以上２４質量％以下であることがさらに好ましい。
イソシアネート基含有量は、後述する実施例に記載の方法により測定することができる。
【００４１】
［親水性化合物］
（Ａ）親水性ポリイソシアネート成分に含まれる親水性ポリイソシアネートは、親水性化合物に由来する構造単位を有する。これは、親水性化合物が、親水性基を有する化合物であることに由来する。つまり、親水性基とは、親水性化合物がポリイソシアネートと反応することにより得られる親水性ポリイソシアネートが有する（付加される）官能基である。（Ａ）親水性ポリイソシアネート成分に含まれる親水性ポリイソシアネートは、親水性基を有する（付加される）ことにより、水に安定的に分散できる。
【００４２】
親水性基としては、特に限定されないが、例えば、ノニオン型親水性基、カチオン型親水性基及びアニオン型親水性基が挙げられる。
中でも、親水性基としては、入手容易性及び配合物との電気的な相互作用を受けにくいという観点から、ノニオン型親水性基が好ましい。
【００４３】
（ノニオン型親水性基を有する親水性化合物）
ノニオン型親水性基を有する親水性化合物としては、特に限定されないが、例えば、モノアルコール、アルコールの水酸基にアルキレンオキサイドを付加した化合物、下記一般式（ＩＩＩ）で示される化合物（以下、「化合物（ＩＩＩ）」と称する場合がある）等が挙げられる。モノアルコールとしては、例えば、メタノール、エタノール、ブタノール等が挙げられる。アルコールの水酸基にアルキレンオキサイドを付加した化合物としては、例えば、アルキレングリコール、ジアルキレングリコール等が挙げられる。これらのノニオン型親水性基を有する親水性化合物は、親水性基に加えて、イソシアネート基と反応する活性水素含有基も有する。
【００４４】
【化６】
2019156928.tif 000007
【００４５】
（一般式（ＩＩＩ）中、Ｒ３１は炭素数１以上４以下のアルキレン基である。Ｒ３２は炭素数１以上４以下のアルキル基である。ｎ３１は５以上５０以下である。）
【００４６】
中でも、ノニオン型親水性基を有する親水性化合物としては、少ない使用量で本実施形態の硬化剤組成物の水分散性を向上できることから、モノアルコール又は化合物（ＩＩＩ）が好ましく、化合物（ＩＩＩ）がより好ましい。
【００４７】
１．化合物（ＩＩＩ）
化合物（ＩＩＩ）は、すなわち、ポリアルキレングリコールモノアルキルエーテルである。化合物（ＩＩＩ）について、以下に詳細を説明する。
【００４８】
・Ｒ３１
一般式（ＩＩＩ）中、Ｒ３１は炭素数１以上４以下のアルキレン基である。アルキレン基は、直鎖状であってもよく、分岐状であってもよく、環状（脂肪族環基）であってもよい。アルキレン基の炭素数は、１以上４以下が好ましく、１以上３以下がより好ましく、１以上２以下がさらに好ましい。
前記アルキレン基として具体的は、例えば、メチレン基、ジメチレン基、トリメチレン基、テトラメチレン基、エチレン基、n−プロピレン基、イソプロピレン基、シクロプロピレン基、ｎ−ブチレン基、イソブチレン基、ｓｅｃ−ブチレン基、ｔｅｒｔ−ブチレン基、シクロブチレン基等が挙げられる。
中でも、アルキレン基としては、メチレン基又はエチレン基が好ましく、エチレン基がより好ましい。
【００４９】
・Ｒ３２
一般式（ＩＩＩ）中、Ｒ３２は炭素数１以上４以下のアルキル基である。アルキル基は、直鎖状であってもよく、分岐状であってもよく、環状（脂肪族環基）であってもよい。アルキル基の炭素数は、１以上４以下が好ましく、１以上３以下がより好ましく、１以上２以下がさらに好ましい。
前記アルキル基としては、例えば、メチル基、エチル基、ｎ−プロピル基、イソプロピル基、シクロプロピル基、ｎ−ブチル基、イソブチル基、ｓｅｃ−ブチル基、ｔｅｒｔ−ブチル基、シクロブチル基等が挙げられる。
中でも、アルキル基としては、メチル基又はエチル基が好ましく、メチル基がより好ましい。
【００５０】
・ｎ３１
一般式（ＩＩＩ）中、ｎ３１はアルキレンオキシ基（−Ｒ３１−Ｏ−）の繰り返し数である。ｎ３１としては、本実施形態の硬化剤組成物の水分散性、及び、低温貯蔵時の本実施形態の硬化剤組成物の析出を抑制できることから、５以上５０以下が好ましく、５以上３０以下がより好ましく、５以上２０以下がさらに好ましい。
【００５１】
化合物（ＩＩＩ）として好ましいものとしては、例えば、下記式（ＩＩＩ）−１で示される化合物（すなわち、ポリエチレングリコールモノメチルエーテル）等が挙げられる。
【００５２】
【化７】
2019156928.tif 000008
【００５３】
前記式（ＩＩＩ）−１中、ｎ３１１は５以上２０以下である。
【００５４】
（カチオン型親水性基を有する親水性化合物）
カチオン型親水性基を有する親水性化合物としては、特に限定されないが、例えば、カチオン性基と活性水素含有基とを併せ有する化合物が挙げられる。また、グリシジル基等の活性水素含有基を有する化合物と、スルフィド、ホスフィン等のカチオン型親水性基を有する化合物とを併せて、親水性化合物としてもよい。この場合は、予め、イソシアネート基を有する化合物と活性水素含有基を有する化合物とを反応させ、グリシジル基等の官能基を付加する。次いで、その後、スルフィド、ホスフィン等のカチオン型親水性基を有する化合物を反応させる。中でも、カチオン型親水性基を有する親水性化合物としては、製造の容易性の観点からは、カチオン性基と活性水素含有基とを併せ有する化合物が好ましい。
【００５５】
カチオン性基と活性水素含有基とを併せ有する化合物としては、特に限定されないが、例えば、ジメチルエタノールアミン、ジエチルエタノールアミン、ジエタノールアミン、メチルジエタノールアミン等が挙げられる。また、これらの化合物を用いて付加された三級アミノ基は、例えば、硫酸ジメチル、硫酸ジエチル等で四級化することもできる。
【００５６】
カチオン型親水性基を有する親水性化合物とポリイソシアネートとの反応は、溶剤の存在下で反応させることができる。前記溶剤は、特に限定されないが、活性水素含有基を含まないものが好ましい。溶剤として具体的には、例えば、酢酸エチル、プロピレングリコールモノメチルエーテルアセテート、ジプロピレングリコールジメチルエーテル等が挙げられる。
【００５７】
ポリイソシアネートに付加されたカチオン型親水性基は、アニオン基を有する化合物で中和されることが好ましい。前記アニオン基としては、特に限定されないが、例えば、カルボキシル基、スルホン酸基、燐酸基、ハロゲン基、硫酸基等が挙げられる。
カルボキシル基を有する化合物としては、特に限定されないが、例えば、蟻酸、酢酸、プロピオン酸、酪酸、乳酸等が挙げられる。
スルホン基を有する化合物として、特に限定されないが、具体的には、エタンスルホン酸等が挙げられる。
燐酸基を有する化合物としては、特に限定されないが、例えば、燐酸、酸性燐酸エステル等が挙げられる。
ハロゲン基を有する化合物としては、特に限定されないが、例えば、塩酸等が挙げられる。
硫酸基を有する化合物としては、特に限定されないが、例えば、硫酸等が挙げられる。
中でも、アニオン基を有する化合物としては、カルボキシル基を有する化合物が好ましく、酢酸、プロピオン酸又は酪酸がより好ましい。
【００５８】
（アニオン型親水性基を有する親水性化合物）
アニオン型親水性基としては、特に限定されないが、例えば、カルボン酸基、スルホン酸基、燐酸基、ハロゲン基、硫酸基等が挙げられる。
アニオン型親水性基を有する親水性化合物としては、特に限定されないが、例えば、アニオン基と活性水素含有基とを併せ有する化合物等が挙げられる。アニオン型親水性基を有する親水性化合物として具体的には、例えば、モノヒドロキシカルボン酸、ポリヒドロキシカルボン酸のカルボン酸基をアニオン基として有する化合物等が挙げられる。モノヒドロキシカルボン酸としては、例えば、１−ヒドロキシ酢酸、３−ヒドロキシプロパン酸、１２−ヒドロキシ−９−オクタデカン酸、ヒドロキシピバル酸、乳酸等が挙げられる。ポリヒドロキシカルボン酸のカルボン酸基をアニオン基として有する化合物としては、ジメチロール酢酸、２，２−ジメチロール酪酸、２，２−ジメチロールペンタン酸、ジヒドロキシコハク酸、ジメチロールプロピオン酸等が挙げられる。
また、アニオン型親水性基を有する親水性化合物としては、スルホン酸基と活性水素含有基とを併せ有する化合物であってもよい。スルホン酸基と活性水素含有基とを併せ有する化合物として具体的には、例えば、イセチオン酸等が挙げられる。
中でも、アニオン型親水性基を有する親水性化合物としては、ヒドロキシピバル酸又はジメチロールプロピオン酸が好ましい。
【００５９】
ポリイソシアネートに付加されたアニオン型親水性基は、塩基性物質であるアミン系化合物で中和することが好ましい。
アミン系化合物としては、特に限定されないが、例えば、アンモニア、水溶性アミノ化合物等が挙げられる。
水溶性アミノ化合物としては、特に限定されないが、例えば、モノエタノールアミン、エチルアミン、ジメチルアミン、ジエチルアミン、トリエチルアミン、プロピルアミン、ジプロピルアミン、イソプロピルアミン、ジイソプロピルアミン、トリエタノールアミン、ブチルアミン、ジブチルアミン、２−エチルヘキシルアミン、エチレンジアミン、プロピレンジアミン、メチルエタノールアミン、ジメチルエタノールアミン、ジエチルエタノールアミン、モルホリン等が挙げられる。また、第３級アミンであるトリエチルアミン、ジメチルエタノールアミン等も挙げられ、これらを用いてもよい。
【００６０】
［ヒドロキシ基を有するジイソシアネート化合物］
（Ａ）親水性ポリイソシアネート成分は、上記親水性ポリイソシアネート、上記未反応ポリイソシアネート及び上記親水性化合物に加えて、さらに、上記「ポリイソシアネート」において例示されたジイソシアネートと、１価以上６価以下のアルコールとを反応させて得られる反応物（以下、「ヒドロキシ基を有するジイソシアネート化合物」と称する場合がある）を含んでもよい。
１価以上６価以下のアルコールとしては、例えば、非重合性ポリオール、重合性ポリオールが挙げられる。ここでいう「非重合性ポリオール」とは、重合性基を有さないポリオールを意味する。一方、「重合性ポリオール」とは、重合性基及び水酸基を有する単量体を重合して得られるポリオールを意味する。
また、「重合性基」とは、光、熱等の反応により、当該基を有する単量体分子が２個以上結合して重合体を形成できる基を意味する。
【００６１】
（非重合性ポリオール）
非重合ポリオールとしては、特に限定されないが、例えば、モノアルコール類、ジオール類、トリオール類、テトラオール類が挙げられる。
【００６２】
１．モノアルコール類
モノアルコール類としては、特に限定されないが、例えば、メタノール、エタノール、ｎ−プロパノール、ｉ−プロパノール、ｎ−ブタノール、ｉ―ブタノール、ｓ−ブタノール、ｎ−ペンタノール、ｎ−ヘキサノール、ｎ−オクタノール、ｎ−ノナノール、２−エチルブタノール、２，２−ジメチルヘキサノール、２−エチルヘキサノール、シクロヘキサノール、メチルシクロヘキサノール、エチルシクロヘキサノール等が挙げられる。
【００６３】
２．ジオール類
ジオール類としては、特に限定されないが、例えば、エチレングリコール、ジエチレングリコール、トリエチレングリコール、プロピレングリコール、ジプロピレングリコール、トリプロピレングリコール、１，２−プロパンジオール、１，３−プロパンジオール、１，２−ブタンジオール、１，３−ブタンジオール、１，４−ブタンジオール、２，３−ブタンジオール、２−メチル−１，２−プロパンジオール、１，５−ペンタンジオール、２−メチル−２，３−ブタンジオール、１，６−ヘキサンジオール、１，２−ヘキサンジオール、２，５−ヘキサンジオール、２−メチル−２，４−ペンタンジオール、２，３−ジメチル−２，３−ブタンジオール、２−エチル−ヘキサンジオール、１，２−オクタンジオール、１，２−デカンジオール、２，２，４−トリメチルペンタンジオール、２−ブチル−２−エチル−１，３−プロパンジオール、２，２−ジエチル−１，３−プロパンジオール等が挙げられる。
【００６４】
３．トリオール類
トリオール類としては、特に限定されないが、例えば、グリセリン、及びトリメチロールプロパン等が挙げられる。
【００６５】
４．テトラオール類
テトラオール類としては、特に限定されないが、例えば、ペンタエリトリトール等が挙げられる。
【００６６】
（重合性ポリオール）
重合ポリオールとしては、特に限定されないが、例えば、ポリエステルポリオール、ポリエーテルポリオール、アクリルポリオール、ポリオレフィンポリオール等が挙げられる。
【００６７】
１．ポリエステルポリオール
ポリエステルポリオールとしては、例えば、ジカルボン酸の単独又は２種類以上の混合物と、多価アルコールの単独又は２種類以上の混合物との縮合反応によって得られるポリエステルポリオール樹脂類、多価アルコールを用いて、ε−カプロラクトンを開環重合して得られるポリカプロラクトン類等が挙げられる。
【００６８】
前記ジカルボン酸としては、例えば、コハク酸、アジピン酸、セバシン酸、ダイマー酸、無水マレイン酸、無水フタル酸、イソフタル酸、テレフタル酸、１，４−シクロヘキサンジカルボン酸等のカルボン酸等が挙げられる。
前記多価アルコールとしては、例えば、エチレングリコール、プロピレングリコール、ジエチレングリコール、１，４−ブタンジオール、ネオペンチルグリコール、１，６−ヘキサンジオール、トリメチルペンタンジオール、シクロヘキサンジオール、トリメチロールプロパン、グリセリン、ペンタエリスリトール、２−メチロールプロパンジオール、エトキシ化トリメチロールプロパン等が挙げられる。
【００６９】
２．ポリエーテルポリオール
ポリエーテルポリオールとしては、特に限定されないが、例えば、以下の（１）〜（３）のいずれかの方法等を用いて得られるものが挙げられる。
（１）触媒を用いて、多価ヒドロキシ化合物の単独又は混合物に、アルキレンオキサイドの単独又は混合物をランダム付加及びブロック付加からなる群の少なくともいずれかの反応により得られるポリエーテルポリオール類又はポリテトラメチレングリコール類。
（２）アルキレンオキサイドにポリアミン化合物を反応させて得られるポリエーテルポリオール類
（３）（１）又は（２）で得られたポリエーテルポリオール類を媒体としてアクリルアミド等を重合して得られる、いわゆるポリマーポリオール類。
【００７０】
前記触媒としては、例えば、リチウム、ナトリウム、カリウム等の水酸化物、強塩基性触媒、複合金属シアン化合物錯体等が挙げられる。強塩基性触媒としては、例えば、アルコラート、アルキルアミン等が挙げられる。複合金属シアン化合物錯体としては、例えば、金属ポルフィリン、ヘキサシアノコバルト酸亜鉛錯体等が挙げられる。
前記多価ヒドロキシ化合物としては、例えば、ジグリセリン、ジトリメチロールプロパン、ペンタエリスリトール、ジペンタエリスリトール、糖アルコール系化合物、単糖類、二糖類、三糖類、四糖類等が挙げられる。糖アルコール系化合物としては、例えば、エリスリトール、Ｄ−トレイトール、Ｌ−アラビニトール、リビトール、キシリトール、ソルビトール、マンニトール、ガラクチトール、ラムニトール等が挙げられる。単糖類としては、例えば、アラビノース、リボース、キシロース、グルコース、マンノース、ガラクトース、フルクトース、ソルボース、ラムノース、フコース、リボデソース等が挙げられる。二糖類としては、例えば、トレハロース、ショ糖、マルトース、セロビオース、ゲンチオビオース、ラクトース、メリビオース等が挙げられる。三糖類としては、例えば、ラフィノース、ゲンチアノース、メレチトース等が挙げられる。四糖類としては、例えば、スタキオース等が挙げられる。
前記アルキレンオキサイドとしては、例えば、エチレンオキサイド、プロピレンオキサイド、ブチレンオキサイド、シクロヘキセンオキサイド、スチレンオキサイド等が挙げられる。
前記ポリアミン化合物としては、例えば、エチレンジアミン、エタノールアミン類等が挙げられる。
【００７１】
３．アクリルポリオール
アクリルポリオールとしては、特に限定されないが、例えば、ヒドロキシル基を有する重合性単量体を重合させる、又は、ヒドロキシル基を有するエチレン性不飽和結合含有単量体の単独又は混合物と、当該重合性単量体と共重合可能な他のエチレン性不飽和結合含有単量体の単独又は混合物とを共重合させることによって得られる。
【００７２】
ヒドロキシル基を有するエチレン性不飽和結合含有単量体として、特に限定されないが、例えば、アクリル酸ヒドロキシエチル、アクリル酸ヒドロキシプロピル、アクリル酸ヒドロキシブチル、メタクリル酸ヒドロキシエチル、メタクリル酸ヒドロキシプロピル、メタクリル酸ヒドロキシブチル等が挙げられる。これらを単独で用いてもよく、２種類以上を組み合わせて用いてもよい。
中でも、ヒドロキシル基を有するエチレン性不飽和結合含有単量体としては、アクリル酸ヒドロキシエチル又はメタクリル酸ヒドロキシエチルが好ましい。
【００７３】
前記重合性単量体と共重合可能な他のエチレン性不飽和結合含有単量体としては、例えば、以下の（ｉ）〜（ｖｉ）に示すものが挙げられる。これらを単独で用いてもよく、２種類以上を組み合わせて用いてもよい。
（ｉ）アクリル酸メチル、アクリル酸エチル、アクリル酸イソプロピル、アクリル酸−ｎ−ブチル、アクリル酸−２−エチルヘキシル等のアクリル酸エステル類。
（ｉｉ）メタクリル酸メチル、メタクリル酸エチル、メタクリル酸イソプロピル、メタクリル酸−ｎ−ブチル、メタクリル酸イソブチル、メタクリル酸−ｎ−ヘキシル、メタクリル酸シクロヘキシル、メタクリル酸ラウリル、メタクリル酸グリシジル等のメタクリル酸エステル類。
（ｉｉｉ）アクリル酸、メタクリル酸、マレイン酸、イタコン酸等の不飽和カルボン酸。
（ｉｖ）アクリルアミド、メタクリルアミド、Ｎ，Ｎ−メチレンビスアクリルアミド、ダイアセトンアクリルアミド、ダイアセトンメタクリルアミド、マレイン酸アミド、マレイミド等の不飽和アミド。
（ｖ）メタクリル酸グリシジル、スチレン、ビニルトルエン、酢酸ビニル、アクリロニトリル、フマル酸ジブチル等のビニル系単量体。
（ｖｉ）ビニルトリメトキシシラン、ビニルメチルジメトキシシラン、γ−（メタ）アクリロキシプロピルトリメトキシシラン等の加水分解性シリル基を有するビニル系単量。
【００７４】
４．ポリオレフィンポリオール
ポリオレフィンポリオールとしては、特に限定されないが、例えば、水酸基を２個以上有するポリブタジエン、水素添加ポリブタジエン、ポリイソプレン、水素添加ポリイソプレンが等挙げられる。
【００７５】
［（Ａ）親水性ポリイソシアネート成分の製造方法］
（Ａ）親水性ポリイソシアネート成分の製造方法は、ポリイソシアネートと親水性化合物とを混合反応させて、親水性ポリイソシアネートを含む（Ａ）親水性ポリイソシアネート成分を得る工程（以下、「反応工程」と称する場合がある）を備える。
（Ａ）親水性ポリイソシアネート成分の製造方法の工程について、以下に詳細を説明する。
【００７６】
（反応工程）
反応工程では、ポリイソシアネートと親水性化合物とを混合反応させて、親水性ポリイソシアネートを含む（Ａ）親水性ポリイソシアネート成分を得る。
このとき、ポリイソシアネート及び親水性化合物の総質量に対する親水性化合物の配合量は、２．０質量％以上５０質量％以下が好ましく、５．０質量％以上３０質量％以下がより好ましく、５．０質量％以上２０質量％以下がさらに好ましい。
ポリイソシアネート及び親水性化合物の総質量に対する親水性化合物の配合量が上記下限値以上であることにより、（Ａ）親水性ポリイソシアネート成分の水分散性及び水分散安定性をより良好にできる。
一方、ポリイソシアネート及び親水性化合物の総質量に対する親水性化合物の配合量が上記上限値以下となるように反応されていることにより、塗膜としたときの硬度、及び耐水性をより良好にできる。
【００７７】
また、反応工程において、反応温度や反応時間は、反応の進行に応じて適宜決められる。
反応温度は０℃以上１５０℃以下であることが好ましく、反応時間は０．５時間以上４８時間以下であることが好ましい。
【００７８】
また、反応工程において、場合により公知の触媒を使用してもよい。触媒としては、以下のものに限定されないが、例えば、有機スズ化合物、有機亜鉛化合物、有機チタン化合物、有機ジルコニウム化合物、三級アミン類、ジアミン類が挙げられる。有機スズ化合物としては、例えば、オクタン酸スズ、２−エチル−１−ヘキサン酸スズ、エチルカプロン酸スズ、ラウリン酸スズ、パルミチン酸スズ、ジブチルスズオキシド、ジブチルスズジクロライド、ジブチルスズジアセテート、ジブチルスズジマレート、ジブチルスズジラウレート、ジオクチルスズジアセテート、ジオクチルスズジラウレート等が挙げられる。有機亜鉛化合物としては、例えば、塩化亜鉛、オクタン酸亜鉛、２−エチル−１−ヘキサン酸亜鉛、２−エチルカプロン酸亜鉛、ステアリン酸亜鉛、ナフテン酸亜鉛、アセチルアセトン酸亜鉛等が挙げられる。三級アミン類としては、例えば、トリエチルアミン、トリブチルアミン、Ｎ，Ｎ−ジイソプロピルエチルアミン、Ｎ，Ｎ−ジメチルエタノールアミン等が挙げられる。ジアミン類としては、例えば、トリエチレンジアミン、テトラメチルエチレンジアミン、１，４−ジアザビシクロ［２．２．２］オクタン等が挙げられる。これらの触媒は、１種単独又は２種以上を混合して使用してもよい。
【００７９】
［（Ａ）親水性ポリイソシアネート成分の物性］
次いで、（Ａ）親水性ポリイソシアネート組成物の物性について、以下に詳細を説明する。
【００８０】
（（Ａ）親水性ポリイソシアネート成分の固形分の総質量に対する親水性化合物に由来する親水性基の含有量）
（Ａ）親水性ポリイソシアネート成分の固形分の総質量に対する、親水性ポリイソシアネートが有する親水性基の含有量は、２．０質量％以上５０質量％以下であることが好ましく、５．０質量％以上３０質量％以下であることがより好ましく、５．０質量％以上２０質量％以下であることがさらに好ましい。
（Ａ）親水性ポリイソシアネート成分の固形分の総質量に対する、親水性ポリイソシアネートが有する親水性基の含有量が上記下限値以上であることにより、（Ａ）親水性ポリイソシアネート成分の水分散性及び水分散安定性をより良好にできる。
一方、（Ａ）親水性ポリイソシアネート成分の固形分の総質量に対する、親水性ポリイソシアネートが有する親水性基の含有量が上記上限値以下であることにより、本実施形態の硬化剤組成物を用いて塗膜を作製したときの硬度及び耐水性をより良好にできる。
【００８１】
なお、（Ａ）親水性ポリイソシアネート成分の固形分の総質量に対する、親水性ポリイソシアネートが有する親水性基の含有量は、親水性化合物の質量を親水性ポリイソシアネート成分の固形分の総質量で除して得られた値に１００を乗ずることで算出することができる。また、（Ａ）親水性ポリイソシアネート成分の固形分の総質量に対する、親水性ポリイソシアネートが有する親水性基の含有量は、配合した親水性化合物の全てがポリイソシアネートと反応するため、ポリイソシアネート及び親水性化合物の固形分の総質量に対する親水性化合物の配合量を求めることで得られる。
【００８２】
（粘度）
（Ａ）親水性ポリイソシアネート成分の２５℃における粘度は、該（Ａ）親水性ポリイソシアネート成分が２５℃において実質的に固形分のみからなる場合において、通常５０ｍＰａ・ｓ以上２００００ｍＰａ・ｓ以下であり、３００ｍＰａ・ｓ以上１００００ｍＰａ・ｓであることが好ましい。
２５℃における粘度が上記下限値以上であることにより、塗膜としたときの硬化性をより良好にでき、一方、上記上限値以下であることにより、水分散性及び塗膜としたときの外観をより良好にできる。
なお、ここでいう「実質的に固形分のみからなる」とは、固形分のみからなる、又は、固形分以外の成分（液体成分及び揮発成分等）を検出限界未満の極微量しか含まないことを意味する。
（Ａ）親水性ポリイソシアネート成分の２５℃における粘度は、後述する実施例に記載の方法を用いて測定することができる。
２５℃における粘度を上記範囲に制御する方法としては、例えば、ポリイソシアネートと親水性化合物との配合比を調整する方法等が挙げられ、これらに限定されない。
【００８３】
（イソシアネート基含有量）
（Ａ）親水性ポリイソシアネート成分中のイソシアネート基含有量は、該（Ａ）親水性ポリイソシアネート成分が実質的に固形分のみからなる場合において、通常３．０質量％以上２５質量％以下であり、７．０質量％以上２０質量％以下であることが好ましく、１３質量％以上２０質量％以下であることがより好ましい。
イソシアネート基含有量が上記範囲にあることで、塗膜としたときの硬化性及び耐水性をより向上させることができる。
ここでいう「イソシアネート基」は、未反応ポリイソシアネートが有するイソシアネート基と親水性ポリイソシアネートが有するイソシアネート基とを併せたものをいう。
（Ａ）親水性ポリイソシアネート成分のイソシアネート基含有量は、後述する実施例に記載の方法を用いて算出することができる。
イソシアネート基含有量を上記範囲に制御する方法としては、例えば、ポリイソシアネートと親水性化合物との配合比を調整する方法等が挙げられ、これらに限定されない。
【００８４】
（数平均分子量）
（Ａ）親水性ポリイソシアネート成分の数平均分子量の下限値は、塗膜としたときの硬化性の観点から３００であることが好ましい。一方、（Ａ）親水性ポリイソシアネート成分の数平均分子量の上限値は、水分散性の観点から１００００であることが好ましい。
すなわち、（Ａ）親水性ポリイソシアネート成分の数平均分子量は、３００以上１００００以下であることが好ましい。
（Ａ）親水性ポリイソシアネート成分の数平均分子量は、後述する実施例に記載の方法を用いて測定することができる。
【００８５】
（イソシアネート官能基の平均数）
（Ａ）親水性ポリイソシアネート成分のイソシアネート官能基の平均数（以下、「平均イソシアネート官能基数」と称する場合がある）の下限値は、塗膜としたときの硬化性及び耐水性の観点から、２．０であることが好ましい。一方、該平均イソシアネート官能基数の上限値は、水分散安定性及び塗膜としたときの外観の観点から、２０．０であることが好ましい。
すなわち、（Ａ）親水性ポリイソシアネート成分の平均イソシアネート官能基数は、２．０以上２０．０以下であることが好ましい。
（Ａ）親水性ポリイソシアネート成分の平均イソシアネート官能基数は、後述する実施例に記載の方法を用いて算出することができる。
【００８６】
［（Ａ）親水性ポリイソシアネート成分の含有量］
本実施形態の硬化剤組成物に含まれる（Ａ）親水性ポリイソシアネート成分の含有量の下限値は、該組成物中の固形分の総質量に対して、通常、７９．５質量％とすることができ、８０．０質量％が好ましい。また、該含有量の上限値は、通常、９９．９質量％とすることができ、９９．０質量％が好ましい。
すなわち、本実施形態の硬化剤組成物に含まれる（Ｂ）イオン性界面活性剤の含有量は、該組成物中の固形分の総質量に対して、７９．５質量％以上９９．９質量％以下とすることができ、８０．０質量％以上９９．０質量％以下が好ましい。
【００８７】
＜（Ｂ）イオン性界面活性剤＞
本実施形態の硬化剤組成物に含まれる（Ｂ）イオン性界面活性剤は実質的に水を含有しないことが好ましい。
なお、ここでいう「実質的に水を含有しない」とは、水を全く含有しない、又は、イオン性界面活性剤に含まれる水とイソシアネート基とが反応し発泡、白濁及び粘度上昇が起こらない程度の極微量しか水を含有しないことを意味する。その目安としては、イオン性界面活性剤の総質量に対する水の含有量が１質量％以下であればよい。
【００８８】
（Ｂ）イオン性界面活性剤としては、例えば、アニオン性界面活性剤、カチオン性界面活性剤、両性界面活性剤が挙げられる。（Ａ）親水性ポリイソシアネート成分の中和方法によって、アニオン性界面活性剤及びカチオン性界面活性剤のいずれが好ましいかを決められる。即ち、親水性ポリイソシアネート組成物を塩基によって中和した場合はアニオン性界面活性剤を用いることが好ましく、一方、酸によって中和した場合はカチオン性界面活性剤を用いることが好ましい。（Ａ）親水性ポリイソシアネート成分が中和されていない場合は、アニオン性界面活性剤、カチオン性界面活性剤及び両性界面活性剤のいずれを用いてもよく、両性界面活性剤を用いてもよい。
【００８９】
アニオン性界面活性剤としては、カルボキシレート型、サルフェート型、スルホネート
型又はホスフェート型が適している。
アニオン性界面活性剤として具体的には、例えば、（Ｃ１−Ｃ２０アルキル）ベンゼンスルホン酸アンモニウム、（Ｃ１−Ｃ２０アルキル）ベンゼンスルホン酸ナトリウム、（Ｃ１−Ｃ２０アルキル）ジサルフェートナトリウム、アルキルジフェニルエーテルジスルホネートナトリウム、ジ（Ｃ１−Ｃ２０アルキル）スルホコハク酸ナトリウム、ポリオキシエチレンＣ６−Ｃ３０アリールエーテルスルホン酸ナトリウム、ポリオキシエチレンＣ６−Ｃ３０アリールエーテルスルホン酸アンモニウム等が挙げられるが、工業的に入手可能なものならば不都合なく使用可能であり、上記のものに限定されない。
中でも、アニオン性界面活性剤としては、（Ｃ１−Ｃ２０アルキル）ベンゼンスルホン酸アンモニウム、（Ｃ１−Ｃ２０アルキル）ベンゼンスルホン酸ナトリウム又はジ（Ｃ１−Ｃ２０アルキル）スルホコハク酸ナトリウムであることが好ましい。
【００９０】
カチオン性の界面活性剤としては、四級アンモニウム塩、ピリジニウム塩又はイミダゾリニウム塩が適している。
カチオン性の界面活性剤として具体的には、例えば、Ｃ１−Ｃ２０アルキルトリメチルアンモニウムブロマイド、Ｃ１−Ｃ３０アルキルピリジニウムブロマイド、イミダゾリニウムラウレート等が挙げられるが、工業的に入手可能なものならば不都合なく使用可能であり、上記のものに限定されない。カチオン性の界面活性剤としてより具体的には、例えば、アルキルトリメチルアンモニウムブロマイド、アルキルピリジニウムブロマイド、イミダゾリニウムラウレート等が挙げられる。
【００９１】
［（Ｂ）イオン性界面活性剤の含有量］
本実施形態の硬化剤組成物に含まれる（Ｂ）イオン性界面活性剤の含有量の下限値は、該組成物中の固形分の総質量に対して、水分散性及び塗液としたときのポットライフの観点から、通常、０．１質量％とすることができ、０．５質量％が好ましい。また、該含有量の上限値は、塗膜としたときの外観及び耐水性の観点から、通常、２０質量％とすることができ、１０質量％が好ましい。
すなわち、本実施形態の硬化剤組成物に含まれる（Ｂ）イオン性界面活性剤の含有量は、該組成物中の固形分の総質量に対して、０．１質量％以上２０質量％以下とすることができ、０．５質量％以上１０質量％以下が好ましい。
【００９２】
＜（Ｃ）スルホン酸塩＞
本実施形態の硬化剤組成物に含まれる（Ｃ）スルホン酸塩は、化合物（Ｉ）及び化合物（ＩＩ）からなる群より選択される１種以上の化合物である。
【００９３】
【化８】
2019156928.tif 000009
【００９４】
（一般式（Ｉ）中、Ｒ１１は水素原子又は炭素数１以上２０以下のアルキル基である。Ｍ１１＋は、Ｎａ＋、Ｋ＋又はＮＨ４＋である。）
【００９５】
【化９】
2019156928.tif 000010
【００９６】
（一般式（ＩＩ）中、Ｒ２１及びＲ２２はそれぞれ独立に、水素原子又は炭素数１以上２０以下のアルキル基である。Ｍ２１＋は、Ｎａ＋、Ｋ＋又はＮＨ４＋である。）
【００９７】
［Ｒ１１、Ｒ２１及びＲ２２］
Ｒ１１、Ｒ２１及びＲ２２はそれぞれ独立に、水素原子又は炭素数１以上２０以下のアルキル基である。炭素数１以上２０以下のアルキル基としては、鎖状であってもよく、環状であってもよいが、鎖状が好ましい。また、炭素数は１以上２０以下であり、炭素数１以上１２以下が好ましい。このようなアルキル基として具体的には、例えば、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、２−エチルブチル基、２，２−ジメチルヘキシル基、２−エチルヘキシル基等が挙げられる。中でも、Ｒ１１、Ｒ２１及びＲ２２におけるアルキル基としては、炭素数１以上１２以下の鎖状アルキル基が好ましく、メチル基、エチル基、ｎ−プロピル基、イソプロピル基、ｎ−ブチル基、イソブチル基、ｎ−ヘキシル基又は２−エチルヘキシル基がより好ましい。
【００９８】
［Ｍ１１＋及びＭ２１＋］
Ｍ１１＋及びＭ２１＋はそれぞれ独立に、Ｎａ＋、Ｋ＋又はＮＨ４＋である。
【００９９】
化合物（Ｉ）として好ましいものとしては、例えば、下記式（Ｉ）−１〜（Ｉ）−３で示される化合物等が挙げられる。
【０１００】
【化１０】
2019156928.tif 000011
【０１０１】
化合物（ＩＩ）として好ましいものとしては、例えば、下記式（ＩＩ）−１〜（ＩＩ）−３で示される化合物等が挙げられる。
【０１０２】
【化１１】
2019156928.tif 000012
【０１０３】
また、本実施形態の硬化剤組成物は、（Ｃ）スルホン酸塩として、化合物（Ｉ）及び化合物（ＩＩ）の両方を含んでもよい。
また、本実施形態の硬化剤組成物は、（Ｃ）スルホン酸塩として、化合物（Ｉ）又は化合物（ＩＩ）を１種類単独で含んでもよく、２種類以上組み合わせて含んでもよい。
【０１０４】
［（Ｃ）スルホン酸塩の含有量］
本実施形態の硬化剤組成物が（Ｃ）スルホン酸塩として、化合物（Ｉ）のみを含む場合、本実施形態の硬化剤組成物中の化合物（Ｉ）の含有量の下限値は、該組成物中の固形分の総質量に対して、塗液としたときのポットライフ及び塗膜としたときの耐ブリスター性の観点から、通常、０．０１質量％とすることができ、０．０３質量％が好ましい。一方、化合物（Ｉ）の含有量の上限値は、塗膜としたときの外観の観点から、通常、０．５質量％とすることができ、０．３質量％が好ましく、０．２質量％がより好ましい。
すなわち、本実施形態の硬化剤組成物が（Ｃ）スルホン酸塩として、化合物（Ｉ）のみを含む場合、本実施形態の硬化剤組成物中の化合物（Ｉ）の含有量は、該組成物中の固形分の総質量に対して、０．０１質量％以上０．５質量％以下とすることができ、０．０３質量％以上０．３質量％以下が好ましく、０．０３質量％以上０．２質量％以下がより好ましい。
【０１０５】
また、本実施形態の硬化剤組成物が（Ｃ）スルホン酸塩として、化合物（ＩＩ）のみを含む場合、本実施形態の硬化剤組成物中の化合物（ＩＩ）の含有量の下限値は、該組成物中の固形分の総質量に対して、塗液としたときのポットライフ及び塗膜としたときの耐ブリスター性の観点から、通常、０．０１質量％とすることができ、０．０３質量％が好ましい。一方、化合物（ＩＩ）の含有量の上限値は、塗膜としたときの外観の観点から、通常、０．５質量％とすることができ、０．３質量％が好ましく、０．２質量％がより好ましい。
すなわち、本実施形態の硬化剤組成物が（Ｃ）スルホン酸塩として、化合物（ＩＩ）のみを含む場合、本実施形態の硬化剤組成物中の化合物（ＩＩ）の含有量は、該組成物中の固形分の総質量に対して、０．０１質量％以上０．５質量％以下とすることができ、０．０３質量％以上０．３質量％以下が好ましく、０．０３質量％以上０．２質量％以下がより好ましい。
【０１０６】
また、本実施形態の硬化剤組成物が（Ｃ）スルホン酸塩として、化合物（Ｉ）及び化合物（ＩＩ）を含む場合、本実施形態の硬化剤組成物中の化合物（Ｉ）及び化合物（ＩＩ）の合計含有量の下限値は、該組成物中の固形分の総質量に対して、塗液としたときのポットライフ及び塗膜としたときの耐ブリスター性の観点から、通常、０．０１質量％とすることができ、０．０３質量％が好ましい。一方、化合物（Ｉ）及び化合物（ＩＩ）の合計含有量の上限値は、塗膜としたときの外観の観点から、通常、０．５質量％とすることができ、０．３質量％が好ましく、０．２質量％がより好ましい。
すなわち、本実施形態の硬化剤組成物が（Ｃ）スルホン酸塩として、化合物（Ｉ）及び化合物（ＩＩ）を含む場合、本実施形態の硬化剤組成物中の化合物（Ｉ）及び化合物（ＩＩ）の合計含有量は、該組成物中の固形分の総質量に対して、０．０１質量％以上０．５質量％以下とすることができ、０．０３質量％以上０．３質量％以下が好ましく、０．０３質量％以上０．２質量％以下がより好ましい。
【０１０７】
＜（Ｄ）その他構成成分＞
本実施形態の硬化剤組成物は、上記（Ａ）親水性ポリイソシアネート成分、（Ｂ）イオン性界面活性剤及び（Ｃ）スルホン酸塩に加えて、さらに、（Ｄ）その他構成成分を含んでもよい。（Ｄ）その他構成成分としては、以下のものに限定されないが、例えば、溶剤、硬化促進触媒、酸化防止剤、紫外線吸収剤、光安定剤、顔料、レベリング剤、可塑剤、レオロジーコントロール剤、重合禁止剤等が挙げられる。
【０１０８】
溶剤としては、例えば、芳香族炭化水素類、アルコール化合物、ケトン化合物、エステル化合物、エーテル類等を挙げることができる。芳香族炭化水素類としては、例えば、ベンゼン、トルエン、キシレン、クロロベンゼン等が挙げられる。アルコール化合物としては、例えば、メタノール、エタノール、イソプロパノール、ｎ−ブタノール、ｎ−ヘキサノール、２−エチルヘキサノール等が挙げられる。ケトン化合物としては、例えば、アセトン、メチルエチルケトン等が挙げられる。エステル化合物としては、例えば、酢酸エチル、酢酸−ｎ−ブチル、エチルグリコールアセテート、メトキシプロピルアセテート、イソ酢酸−３−ヒドロキシ−２、２、４−トリメチルペンチル等が挙げられる。エーテル類としては、例えば、ブチルグリコール、テトラヒドロフラン、ジオキサン、エチルグリコールエーテル等が挙げられる。
【０１０９】
溶剤の含有量は、硬化剤組成物の総質量に対して、０質量％以上９０質量％以下であることが好ましく、０質量％以上５０質量％以下であることがより好ましく、０質量％以上３０質量％以下であることがさらに好ましい。
【０１１０】
また、本実施形態の硬化剤組成物が硬化促進触媒、酸化防止剤、光安定剤又は重合禁止剤を含む場合は、溶剤の含有量は、硬化剤組成物の総質量に対して、０質量％以上１０質量％以下であることが好ましく、０質量％以上５質量％以下であることがより好ましく、０質量％以上２質量％以下であることがさらに好ましい。
【０１１１】
硬化促進触媒としては、特に限定されないが、例えば、スズ系化合物、亜鉛化合物、チタン化合物、コバルト化合物、ビスマス化合物、ジルコニウム化合物、アミン化合物等が挙げられる。
スズ系化合物としては、例えば、ジブチルスズジラウレート、ジブチルスズジアセテート、ジオクチルスズジラウレート、ジメチルスズジネオデカノエート、ビス（２−エチルヘキサン酸）スズ等が挙げられる。
亜鉛化合物としては、例えば、２−エチルヘキサン酸亜鉛、ナフテン酸亜鉛等が挙げられる。
チタン化合物としては、例えば、２−エチルヘキサン酸チタン、チタンジイソプロポキシビス（エチルアセトナート）等が挙げられる。
コバルト化合物としては、例えば、２−エチルヘキサン酸コバルト、ナフテン酸コバルト等が挙げられる。
ビスマス化合物としては、例えば、２−エチルヘキサン酸ビスマス、ナフテン酸ビスマス等が挙げられる。
ジルコニウム化合物としては、例えば、ジルコニウムテトラアセチルアセトネート、２−エチルヘキサン酸ジルコニル、ナフテン酸ジルコニル等が挙げられる。
【０１１２】
酸化防止剤としては、特に限定されないが、例えば、ヒンダードフェノール系化合物、リン系化合物、イオウ系化合物等が挙げられる。
【０１１３】
紫外線吸収剤としては、特に限定されないが、例えば、ベンゾトリアゾール系化合物、トリアジン系化合物、ベンゾフェノン系化合物等が挙げられる。
【０１１４】
光安定剤としては、特に限定されないが、例えば、ヒンダードアミン系化合物、ベンゾトリアゾール系化合物、トリアジン系化合物、ベンゾフェノン系化合物、ベンゾエート系化合物等が挙げられる。
【０１１５】
顔料としては、特に限定されないが、例えば、酸化チタン、カーボンブラック、インディゴ、キナクリドン、パールマイカ、アルミニウム等が挙げられる。
【０１１６】
レベリング剤としては、特に限定されないが、例えば、シリコーンオイル等が挙げられる。
【０１１７】
可塑剤としては、特に限定されないが、例えば、フタル酸エステル類、リン酸系化合物、ポリエステル系化合物等が挙げられる。
【０１１８】
レオロジーコントロール剤としては、特に限定されないが、例えば、ヒドロキシエチルセルロース、尿素化合物、マイクロゲル等が挙げられる。
【０１１９】
重合禁止剤としては、例えば、ハイドロキノン類、フェノール類、クレゾール類、カテコール類、ベンゾキノン類等が挙げられる。重合禁止剤として具体的には、例えば、 ベンゾキノン、ｐ−ベンゾキノン、ｐ−トルキノン、ｐ−キシロキノン、ナフトキノン、２，６−ジクロロキノン、ハイドロキノン、トリメチルハイドロキノン、カテコール、ｐ−ｔ−ブチルカテコール、２，５−ジ−ｔ− ブチルハイドロキノン、モノメチルハイドロキノン、ｐ−メトキシフェノール、２，６−ジ−ｔ−ブチル−ｐ−クレゾール、ハイドロキノンモノメチルエーテル等が挙げられる。
【０１２０】
＜硬化剤組成物の製造方法＞
本実施形態の硬化剤組成物の製造方法は、（Ａ）親水性ポリイソシアネート成分に、（Ｂ）イオン性界面活性剤及び（Ｃ）スルホン酸塩を添加し、混合する工程（以下、「添加工程」と称する場合がある）を備える。
本実施形態の硬化剤組成物の製造方法の工程について、以下に詳細を説明する。
【０１２１】
［添加工程］
添加工程では、（Ａ）親水性ポリイソシアネート成分に、（Ｂ）イオン性界面活性剤及び（Ｃ）スルホン酸塩を添加し、混合する。
添加工程において、（Ｂ）イオン性界面活性剤の配合量の下限値は、（Ａ）親水性ポリイソシアネート成分及び（Ｂ）イオン性界面活性剤の固形分の総質量に対して、得られる硬化剤組成物の水分散性及び塗液としたときのポットライフの観点から、通常、０．１質量％とすることができ、０．５質量％が好ましい。また、（Ｂ）イオン性界面活性剤の配合量の上限値は、塗膜としたときの外観及び耐水性の観点から、通常、２０質量％とすることができ、１０質量％が好ましい。
すなわち、（Ｂ）イオン性界面活性剤の配合量は、（Ａ）親水性ポリイソシアネート成分及び（Ｂ）イオン性界面活性剤の固形分の総質量に対して、０．１質量％以上２０質量％以下とすることができ、０．５質量％以上１０質量％以下が好ましい。
【０１２２】
また、添加工程において、（Ｃ）スルホン酸塩として、化合物（Ｉ）のみを使用する場合、化合物（Ｉ）の配合量の下限値は、硬化剤組成物の製造に用いられる全配合成分中の固形分の総質量に対して、塗液としたときのポットライフ及び塗膜としたときの耐ブリスター性の観点から、通常、０．０１質量％とすることができ、０．０３質量％が好ましい。一方、化合物（Ｉ）の配合量の上限値は、塗膜としたときの外観の観点から、通常、０．５質量％とすることができ、０．３質量％が好ましく、０．２質量％がより好ましい。
すなわち、（Ｃ）スルホン酸塩として化合物（Ｉ）のみを使用する場合、化合物（Ｉ）の配合量は、硬化剤組成物の製造に用いられる全配合成分の固形分の総質量に対して、０．０１質量％以上０．５質量％以下とすることができ、０．０３質量％以上０．３質量％以下が好ましく、０．０３質量％以上０．２質量％以下がより好ましい。
【０１２３】
また、（Ｃ）スルホン酸塩として、化合物（ＩＩ）のみを使用する場合、本実施形態の硬化剤組成物中の化合物（ＩＩ）の配合量の下限値は、硬化剤組成物の製造に用いられる全配合成分中の固形分の総質量に対して、塗液としたときのポットライフ及び塗膜としたときの耐ブリスター性の観点から、通常、０．０１質量％とすることができ、０．０３質量％が好ましい。一方、化合物（ＩＩ）の配合量の上限値は、塗膜としたときの外観の観点から、通常、０．５質量％とすることができ、０．３質量％が好ましく、０．２質量％がより好ましい。
すなわち、（Ｃ）スルホン酸塩として化合物（ＩＩ）のみを使用する場合、化合物（ＩＩ）の配合量は、硬化剤組成物の製造に用いられる全配合成分中の固形分の総質量に対して、０．０１質量％以上０．５質量％以下とすることができ、０．０３質量％以上０．３質量％以下が好ましく、０．０３質量％以上０．２質量％以下がより好ましい。
【０１２４】
また、（Ｃ）スルホン酸塩として、化合物（Ｉ）及び化合物（ＩＩ）の両方を使用してもよい。
（Ｃ）スルホン酸塩として、化合物（Ｉ）及び化合物（ＩＩ）を使用する場合、化合物（Ｉ）及び化合物（ＩＩ）の合計配合量の下限値は、硬化剤組成物の製造に用いられる全配合成分中の固形分の総質量に対して、塗液としたときのポットライフ及び塗膜としたときの耐ブリスター性の観点から、通常、０．０１質量％とすることができ、０．０３質量％が好ましい。一方、化合物（Ｉ）及び化合物（ＩＩ）の合計配合量の上限値は、塗膜としたときの外観の観点から、通常、０．５質量％とすることができ、０．３質量％が好ましく、０．２質量％がより好ましい。
すなわち、（Ｃ）スルホン酸塩として、化合物（Ｉ）及び化合物（ＩＩ）を使用する場合、化合物（Ｉ）及び化合物（ＩＩ）の合計配合量は、硬化剤組成物の製造に用いられる全配合成分中の固形分の総質量に対して、０．０１質量％以上０．５質量％以下とすることができ、０．０３質量％以上０．３質量％以下が好ましく、０．０３質量％以上０．２質量％以下がより好ましい。
【０１２５】
また、添加工程は、上記「（Ａ）親水性ポリイソシアネート成分の製造方法」における反応工程の後に行ってもよく、反応工程と同時に行ってもよい。
【０１２６】
≪水系コーティング組成物≫
本実施形態の水系コーティング組成物は、上記実施形態に係る硬化剤組成物と、水と、活性水素基含有化合物と、を含む。
本実施形態の水系コーティング組成物は、活性水素基含有化合物を含むことにより、（Ａ）親水性ポリイソシアネート成分が有するイソシアネート基と、活性水素基含有化合物が有する活性水素基とが、種々の条件にて反応し、塗膜としたときの柔軟性、密着性及び基材への追従性に優れる傾向がある。
本実施形態の水系コーティング組成物の構成成分について、以下に詳細を説明する。
【０１２７】
＜活性水素基含有化合物＞
活性水素基含有化合物としては、分子内に活性水素が２つ以上結合している化合物であれば特に限定されない。活性水素基含有化合物として具体的には、例えば、ポリアミン、アルカノールアミン、ポリチオール、ポリオール等が挙げられる。中でも、活性水素基含有化合物としては、ポリオールが好ましい。
【０１２８】
［ポリアミン］
ポリアミンとしては、特に限定されないが、例えば、ジアミン類、３個以上のアミノ基を有する鎖状ポリアミン類、環状ポリアミン類が挙げられる。ジアミン類としては、例えば、エチレンジアミン、プロピレンジアミン、ブチレンジアミン、トリエチレンジアミン、ヘキサメチレンジアミン、４，４’−ジアミノジシクロヘキシルメタン、ピペラジン、２−メチルピペラジン、イソホロンジアミン等が挙げられる。３個以上のアミノ基を有する鎖状ポリアミン類としては、例えば、ビスヘキサメチレントリアミン、ジエチレントリアミン、トリエチレンテトラミン、テトラエチレンペンタミン、ペンタメチレンヘキサミン、テトラプロピレンペンタミン等が挙げられる。環状ポリアミン類としては、例えば、１，４，７，１０，１３，１６−ヘキサアザシクロオクタデカン、１，４，７，１０−テトラアザシクロデカン、１，４，８，１２−テトラアザシクロペンタデカン、１，４，８，１１−テトラアザシクロテトラデカン等が挙げられる。
【０１２９】
［アルカノールアミン］
アルカノールアミンとしては、特に限定されないが、例えば、モノエタノールアミン、ジエタノールアミン、アミノエチルエタノールアミン、Ｎ−（２−ヒドロキシプロピル）エチレンジアミン、モノ−、ジ−（ｎ−またはイソ−）プロパノールアミン、エチレングリコールービスープロピルアミン、ネオペンタノールアミン、メチルエタノールアミン等が挙げられる。
【０１３０】
［ポリチオール］
ポリチオールとしては、特に限定されないが、例えば、ビス−（２−ヒドロチオエチロキシ）メタン、ジチオエチレングリコール、ジチオエリトリトール、ジチオトレイトール］が挙げられる。
【０１３１】
［ポリオール］
ポリオールとしては、特に限定されないが、例えば、ポリエステルポリオール（ポリカプロラクトン類を含む）、アクリルポリオール、ポリエーテルポリオール、ポリオレフィンポリオール、フッ素ポリオール、ポリカーボネートポリオール、エポキシ樹脂等が挙げられる。
ポリエステルポリオール（ポリカプロラクトン類を含む）、アクリルポリオール、ポリエーテルポリオール及びポリオレフィンポリオールについては、上述の「（Ａ）親水性ポリイソシアネート成分」において例示されたものと同様のものが挙げられる。
【０１３２】
（フッ素ポリオール）
フッ素ポリオールとは、分子内にフッ素を含むポリオールである。フッ素ポリオールとして具体的には、例えば、特開昭５７−３４１０７号公報（参考文献２）、及び、特開昭６１−２７５３１１号公報（参考文献３）で開示されているフルオロオレフィン、シクロビニルエーテル、ヒドロキシアルキルビニルエーテル、モノカルボン酸ビニルエステル等の共重合体が挙げられる。
【０１３３】
（ポリカーボネートポリオール）
ポリカーボネートポリオールとしては、特に限定されないが、例えば、低分子カーボネート化合物と、上述の「（Ａ）親水性ポリイソシアネート成分」において例示されたポリエステルポリオールに用いられる低分子ポリオールと、を縮重合して得られるものが挙げられる。低分子カーボネート化合物としては、例えば、ジメチルカーボネート等のジアルキルカーボネート、エチレンカーボネート等のアルキレンカーボネート、ジフェニルカーボネート等のジアリールカーボネート等が挙げられる。
【０１３４】
（エポキシ樹脂）
エポキシ樹脂としては、特に限定されないが、例えば、ノボラック型エポキシ樹脂、グリシジルエーテル型エポキシ樹脂、グリコールエーテル型エポキシ樹脂、エポキシ型の脂肪族不飽和化合物、エポキシ型脂肪酸エステル、エステル型多価カルボン酸、アミノグリシジル型エポキシ樹脂、β−メチルエピクロ型エポキシ樹脂、環状オキシラン型エポキシ樹脂、ハロゲン型エポキシ樹脂、レゾルシン型エポキシ樹脂等が挙げられる。
【０１３５】
（ポリオールの水酸基価）
ポリオールの水酸基価は、特に限定されないが、硬化物の架橋密度及び機械的物性の観点から、本実施形態の水系コーティング組成物１ｇあたり、１０ｍｇＫＯＨ／ｇ以上３００ｍｇＫＯＨ／ｇ以下であることが好ましく、２０ｍｇＫＯＨ／ｇ以上２５０ｍｇＫＯＨ／ｇ以下であることがより好ましく、３０ｍｇＫＯＨ／ｇ以上２００ｍｇＫＯＨ／ｇ以下であることがさらに好ましい。
【０１３６】
＜その他構成成分＞
本実施形態の水系コーティング組成物は、上述の硬化剤組成物、水、及び、活性水素基含有化合物に加えて、さらに、その他構成成分を含んでもよい。その他構成成分としては、例えば、その他の硬化剤、その他の添加剤等が挙げられる。
【０１３７】
［その他の硬化剤］
その他の硬化剤としては、例えば、メラミン系硬化剤、エポキシ系硬化剤等が挙げられる。
【０１３８】
（メラミン系硬化剤）
メラミン系硬化剤としては、特に限定されないが、例えば、完全アルキルエーテル化メラミン樹脂、メチロール基型メラミン樹脂、一部にイミノ基を有するイミノ基型メラミン樹脂等が挙げられる。
【０１３９】
メラミン系硬化剤を使用する場合は、酸性化合物の添加が有効である。
酸性化合物としては、例えば、カルボン酸、スルホン酸、酸性リン酸エステル、亜リン酸エステル等が挙げられる。
カルボン酸としては、特に限定されないが、例えば、酢酸、乳酸、コハク酸、シュウ酸、マレイン酸、デカンジカルボン酸等が挙げられる。
スルホン酸としては、特に限定されないが、例えば、パラトルエンスルホン酸、ドデシルベンゼンスルホン酸、ジノニルナフタレンジスルホン酸等が挙げられる。
酸性リン酸エステルとしては、特に限定されないが、例えば、ジメチルホスフェート、ジエチルホスフェート、ジブチルホスフェート、ジオクチルホスフェート、ジラウリルホスフェート、モノメチルホスフェート、モノエチルホスフェート、モノブチルホスフェート、モノオクチルホスフェート等が挙げられる。
亜リン酸エステルとしては、特に限定されないが、例えば、ジエチルホスファイト、ジブチルホスファイト、ジオクチルホスファイト、ジラウリルホスファイト、モノエチルホスファイト、モノブチルホスファイト、モノオクチルホスファイト、モノラウリルホスファイト等が挙げられる。
【０１４０】
（エポキシ系硬化剤）
エポキシ系硬化剤としは、特に限定されないが、例えば、脂肪族ポリアミン、脂環族ポリアミン、芳香族ポリアミン、酸無水物、フェノールノボラック、ポリメルカプタン、脂肪族第三アミン、芳香族第三アミン、イミダゾール化合物、ルイス酸錯体等が挙げられる。
【０１４１】
［その他の添加剤］
その他の添加剤としては、特に限定されないが、例えば、一般的に塗料に加えられる無機顔料、有機顔料、体質顔料、シランカップリング剤、チタンカップリング剤、有機リン酸塩、有機亜リン酸塩、増粘剤、レベリング剤、チキソ化剤、消泡剤、凍結安定剤、艶消し剤、架橋反応触媒、皮張り防止剤、分散剤、湿潤剤、充填剤、可塑剤、潤滑剤、還元剤、防腐剤、防黴剤、消臭剤、黄変防止剤、紫外線吸収剤、静電防止剤又は帯電調整剤、沈降防止剤、界面活性剤、酸化防止剤、光安定剤、重合禁止剤等が挙げられる。
【０１４２】
＜水系コーティング組成物の製造方法＞
本実施形態の水系コーティング組成物の製造方法としては、特に限定されないが、例えば、上述の硬化剤組成物を硬化剤として、水及び活性水素化合物を添加し、混合する方法等が挙げられる。
【０１４３】
＜水系コーティング組成物の物性＞
次いで、本実施形態の水系コーティング組成物の物性について、以下に詳細を説明する。
【０１４４】
［イソシアネート基／活性水素基］
本実施形態の水系コーティング組成物において、該水系コーティング組成物中の活性水素基含有化合物が有する活性水素基のモル数に対する、該水系コーティング組成物中の親水性ポリイソシアネート組成物が有するイソシアネート基のモル数の比（イソシアネート基／活性水素基）は、特に限定されないが、１／１０以上１０／１以下であることが好ましく、１／８以上８／１以下であることがより好ましく、１／６以上６／１以下であることがさらに好ましい。
イソシアネート基／活性水素は、後述する実施例に記載の平均イソシアネート官能基数を算出する方法を用いて、平均イソシアネート官能基数を算出する。次いで、得られた平均イソシアネート官能基数を、活性水素基のモル数で除して、１００を乗ずることで算出することができる。
【０１４５】
＜用途＞
本実施形態の水系コーティング組成物は、例えば、硬化性組成物、各種表面処理剤組成物、各種エラストマー組成物、架橋剤、改質剤、添加剤として用いられる。硬化性組成物としては、例えば、塗料組成物、粘着剤組成物、接着剤組成物、注型剤組成物等が挙げられる。各種表面処理剤組成物としては、例えば、繊維処理剤等が挙げられる。架橋剤としては、例えば、発泡体組成物等が挙げられる。
【０１４６】
本実施形態の水系コーティング組成物が用いられうる被着体としては、特に限定されないが、例えば、ガラス、各種金属、多孔質部材、各種塗装が施された部材、シーリング材硬化物、ゴム類、皮革類、繊維類、不織布、樹脂類のフィルム及びプレート、紫外線硬化型アクリル樹脂層、インキ類からなる層が挙げられる。各種金属としては、例えば、アルミニウム、鉄、亜鉛鋼板、銅、ステンレス等が挙げられる。多孔質部材としては、例えば、木材、紙、モルタル、石材等が挙げられる。各種塗装としては、例えば、フッ素塗装、ウレタン塗装、アクリルウレタン塗装等が挙げられる。シーリング材硬化物としては、例えば、シリコーン系、変性シリコーン系、ウレタン系等が挙げられる。ゴム類としては、例えば、天然ゴム、合成ゴム等が挙げられる。皮革類としては、例えば、天然皮革、人工皮革等が挙げられる。繊維類としては、例えば、植物系繊維、動物系繊維、炭素繊維、ガラス繊維等が挙げられる。樹脂類のフィルム及びプレートの原料となる樹脂類としては、例えば、ポリ塩化ビニル、ポリエステル、アクリル、ポリカーボネート、トリアセチルセルロース、ポリオレフィン等が挙げられる。インキ類としては、印刷インキ、ＵＶインキ等が挙げられる。
【実施例】
【０１４７】
以下に、具体的な実施例及び比較例を示して本実施形態をより詳しく説明するが、本実施形態はその要旨を超えない限り、以下の実施例及び比較例によって何ら限定されるものではない。
【０１４８】
≪試験項目≫
実施例及び比較例で製造された親水性ポリイソシアネート成分、硬化剤組成物及び塗膜について、以下に示す方法に従い、各物性の測定及び各評価を行った。
【０１４９】
＜物性＞
［物性１］粘度
実施例及び比較例で製造された親水性ポリイソシアネート成分又は硬化剤組成物の２５℃における粘度を、Ｅ型粘度計  ＲＥ−８０Ｕ（東機産業社製）を用いて求めた。
【０１５０】
［物性２］固形分
実施例及び比較例で製造された親水性ポリイソシアネート成分又は硬化剤組成物を試料として用いて、溶剤希釈をした場合には、以下に示す方法に従い、固形分を算出した。
具体的には、まず、アルミニウム製カップの質量（Ｗ１）［ｇ］を精秤し、試料約１ｇを入れて、加熱乾燥前のカップ質量（Ｗ２）［ｇ］を精秤した。次いで、上記試料を入れたカップを１０５℃の乾燥機中で３時間加熱した。次いで、上記加熱後のカップを室温まで冷却した後、再度カップの質量（Ｗ３）［ｇ］を精秤した。試料中の乾燥残分の質量％を固形分（ｃ）とした。固形分は、以下に示す式（ａ）を用いて算出した。
なお、溶剤希釈なしの場合には、固形分は実質的に１００％であるとして扱った。
固形分（ｃ）［質量％］＝（Ｗ２−Ｗ１）／（Ｗ３−Ｗ１）×１００    ・・・（ａ）
【０１５１】
［物性３］親水性ポリイソシアネート成分及びイオン性界面活性剤の固形分の総質量に対するイオン性界面活性剤の含有量
１．硬化剤組成物中のイオン性界面活性剤の含有量（ｄ１）［質量％］
実施例及び比較例で製造された硬化剤組成物を試料として、硬化剤組成物中のイオン性界面活性剤の含有量（ｄ１）［質量％］を、液体クロマトグラフィーにより分離した後に、質量分析装置を用いて、測定した。用いた装置及び条件は以下のとおりである。
（測定条件）
ＬＣ装置：Ｗａｔｅｒｓ社製、ＵＰＬＣ（商品名）
カラム：Ｗａｔｅｒｓ社製、ＡＣＱＵＩＴＹ ＵＰＬＣ ＨＳＳ  Ｔ３  Ｃ１８、１．８μｍ、内径２．１ｍｍ×長さ５０ｍｍ
流速：０．３ｍＬ／ｍｉｎ
移動相：ｘ＝１０ｍＭ酢酸アンモニウム水溶液、ｙ＝アセトニトリル
グラジェント条件：初期の移動相組成比はｘ／ｙ＝９８／２で、試料注入後ｂの比率を直線的に上昇させ、１０分後にｘ／ｙ＝０／１００とした。
検出方法１：フォトダイオードアレイ検出器、測定波長は２２０ｎｍ
検出方法２：質量分析装置、Ｗａｔｅｒｓ社製、Ｓｙｎａｐｔ  Ｇ２（商品名）
イオン化モード：エレクトロスプレーイオン化、正イオン検出
スキャンレンジ：ｍ／ｚ  １００以上２０００以下
【０１５２】
２．親水性ポリイソシアネート成分及びイオン性界面活性剤の固形分の総質量に対するイオン性界面活性剤の含有量（ｄ２）［質量％］
次いで、親水性ポリイソシアネート成分及びイオン性界面活性剤の固形分の総質量に対するイオン性界面活性剤の含有量（ｄ２）［質量％］は、「［物性２］」で測定した固形分（ｃ）［質量％］と、「１．」で測定した硬化剤組成物中のイオン性界面活性剤の含有量（ｄ１）［質量％］とから、以下に示す式（ｂ１）を用いて算出した。
親水性ポリイソシアネート成分及びイオン性界面活性剤の固形分の総質量に対するイオン性界面活性剤の含有量（ｄ２）［質量％］
＝ｄ１／ｃ×１００      ・・・（ｂ１）
【０１５３】
ただし、固形分（ｃ）の中に親水性ポリイソシアネート成分及びイオン性界面活性剤以外のその他成分（ｃ１）［質量％］が含まれる場合は、以下に示す式（ｂ２）を用いて算出した。
親水性ポリイソシアネート成分及びイオン性界面活性剤の固形分の総質量に対するイオン性界面活性剤の含有量（ｄ２）［質量％］
＝ｄ１／（ｃ−ｃ１）×１００      ・・・（ｂ２）
【０１５４】
なお、溶剤を含んでいない硬化剤組成物の場合は、「１．」と同様の方法を用いて、測定により、親水性ポリイソシアネート成分及びイオン性界面活性剤の固形分の総質量に対するイオン性界面活性剤の含有量（ｄ２）を算出した。
【０１５５】
［物性４］親水性ポリイソシアネート成分及びイオン性界面活性剤の固形分の総質量に対する化合物（Ｉ）及び（ＩＩ）の含有量
１．硬化剤組成物中の化合物（Ｉ）及び（ＩＩ）の含有量（ｅ１−Ｉ）及び（ｅ１−ＩＩ）［質量％］
実施例及び比較例で製造された硬化剤組成物を試料として、硬化剤組成物中の化合物（Ｉ）及び（ＩＩ）の含有量（ｅ１−Ｉ）及び（ｅ１−ＩＩ）［質量％］を、液体クロマトグラフィーにより分離した後に、質量分析装置を用いて、測定した。用いた装置及び条件は以下のとおりである。
（測定条件）
ＬＣ装置：島津製作所社製、Ｎｅｘｅｒａ（商品名）
カラム：Ｉｎｔａｋｔ社製、Ｃａｄｅｎｚａ  ＣＤ−Ｃ１８ＨＴ（内径２．０ｍｍ×長さ３０ｍｍ）
流速：０．３ｍＬ／ｍｉｎ
移動相：ｘ＝１０ｍＭ酢酸アンモニウム水溶液、ｙ＝アセトニトリル
グラジェント条件：初期の移動相組成比はｘ／ｙ＝９８／２で、試料注入後ｙの比率を直線的に上昇させ、１０分後にｘ／ｙ＝０／１００とした。
検出方法１：フォトダイオードアレイ検出器、測定波長は２００ｎｍ以上４００ｎｍ以下
検出方法２：質量分析装置、Ｗａｔｅｒｓ社製、Ｓｙｎａｐｔ  Ｇ２（商品名）
イオン化モード：エレクトロスプレーイオン化、負イオン検出
スキャンレンジ：ｍ／ｚ  ５０以上１２００以下
【０１５６】
２．親水性ポリイソシアネート成分及びイオン性界面活性剤の固形分の総質量に対する化合物（Ｉ）及び（ＩＩ）の含有量（ｅ２−Ｉ）及び（ｅ２−ＩＩ）［質量％］
次いで、硬化剤組成物の固形分の総質量に対する化合物（Ｉ）及び（ＩＩ）の含有量（ｅ２−Ｉ）及び（ｅ２−ＩＩ）［質量％］は、「［物性２］」で測定した固形分（ｃ）［質量％］と、「１．」で測定した硬化剤組成物中の化合物（Ｉ）及び（ＩＩ）の含有量（ｅ１−Ｉ）及び（ｅ１−ＩＩ）［質量％］とから、以下に示す式（ｆ１）及び（ｆ２）を用いてそれぞれ算出した。
硬化剤組成物の固形分の総質量に対する化合物（Ｉ）含有量（ｅ２−Ｉ）［質量％］
＝（ｅ２−Ｉ）／ｃ×１００      ・・・（ｆ１）
硬化剤組成物の固形分の総質量に対する化合物（ＩＩ）含有量（ｅ２−ＩＩ）［質量％］
＝（ｅ１−ＩＩ）／ｃ×１００      ・・・（ｆ２）
【０１５７】
なお、溶剤を含んでいない硬化剤組成物の場合は、「１．」と同様の方法を用いて、測定により、硬化剤組成物の固形分の総質量に対する化合物（Ｉ）及び（ＩＩ）の含有量（ｅ２−Ｉ）及び（ｅ２−ＩＩ）を算出した。
【０１５８】
［物性５］親水性ポリイソシアネート成分中のイソシアネート基含有量
１．硬化剤組成物中のイソシアネート基含有量（ｇ１）[質量％]
実施例及び比較例で製造された硬化剤組成物を試料として、イソシアネート基含有量（ｇ１）をＪＩＳ  Ｋ７３０１−１９９５（熱硬化性ウレタンエラストマー用トリレンジイソシアネート型プレポリマー試験方法）に記載の方法に従って、測定した。以下に、より具体的な測定方法を示す。
【０１５９】
（１）試料１ｇ（（Ｗ４）[ｇ]）を２００ｍＬ三角フラスコに採取し、該フラスコにトルエン２０ｍＬを添加し、試料を溶解させた。
（２）その後、上記フラスコに２．０Ｎのジ−ｎ−ブチルアミン含有トルエン溶液２０ｍＬを添加し、１５分間静置した。
（３）上記フラスコに２−プロパノール７０ｍＬを添加し、溶解させて溶液を得た。
（４）上記（３）で得られた溶液について、１ｍｏｌ／Ｌの塩酸を用いて滴定を行い、試料滴定量（Ｖ１）を求めた。
（５）試料を添加しない場合にも、上記（１）〜（３）と同様の方法で測定を実施し、ブランク滴定量（Ｖ２）を求めた。
試料の質量（Ｗ４）、並びに、上記で求めた試料滴定量（Ｖ１）及びブランク滴定量（Ｖ２）から、イソシアネート基含有量を以下に示す式（ｈ１）を用いて算出した。
硬化剤組成物中のイソシアネート基含有量（ｇ１）[質量％]
＝（Ｖ２−Ｖ１）×４２／（Ｗ４×１，０００）×１００      ・・・（ｈ１）
【０１６０】
２．親水性ポリイソシアネート成分中のイソシアネート基含有量（ｇ２）[質量％]
親水性ポリイソシアネート成分中のイソシアネート基含有量（ｇ２）[質量％]は、「［物性２］」で測定した固形分（ｃ）と、「［物性３］」の「２．」で測定したイオン性界面活性剤の含有量（ｄ２）と、上記「１．」で測定した硬化剤組成物中のイソシアネート基含有量（ｇ１）とから、以下に示す式（ｈ２）を用いて算出した。
親水性ポリイソシアネート成分中のイソシアネート基含有量（ｇ２）[質量％]
＝ｇ１／（ｃ／１００）／（１００−ｄ２）×１００      ・・・（ｈ２）
【０１６１】
ただし、固形分（ｃ）の中に親水性ポリイソシアネート成分及びイオン性界面活性剤以外のその他成分（ｃ１）［質量％］が含まれる場合は、以下に示す式（ｈ３）を用いて算出した。
親水性ポリイソシアネート成分中のイソシアネート基含有量（ｇ２）[質量％]
＝ｇ１／（ｃ／１００）／（１００−ｄ２−ｃ１）×１００      ・・・（ｈ３）
【０１６２】
なお、イオン性界面活性剤も溶剤も含んでいない親水性ポリイソシアネート成分の場合は、上記「１．」に記載の測定方法と同様の方法を用いて、親水性ポリイソシアネート成分中のイソシアネート基含有量（ｇ２）[質量％]を算出した。
【０１６３】
［物性６］数平均分子量及び重量平均分子量
実施例及び比較例で製造された親水性ポリイソシアネート成分又は硬化剤組成物を試料として、親水性ポリイソシアネートと未反応ポリイソシアネートとを含む親水性ポリイソシアネート成分の数平均分子量（ｊ１）及び重量平均分子量（ｊ２）を測定した。具体的には、以下の装置及び条件を用いて、ゲルパーミエーションクロマトグラフ（ＧＰＣ）により、ポリスチレン基準の数平均分子量及び重量平均分子量を測定した。なお、硬化剤組成物を試料とする場合は、イオン性界面活性剤の感度は下記測定条件では低いことから、得られた重量平均分子量の値を、硬化剤組成物中の親水性ポリイソシアネートの数平均分子量及び重量平均分子量の値とした。
（測定条件）
装置：東ソー（株）製、ＨＬＣ−８１２０ＧＰＣ（商品名）
カラム：東ソー（株）製、ＴＳＫｇｅｌＳｕｐｅｒＨ１０００（商品名）×１本、ＴＳＫｇｅｌＳｕｐｅｒＨ２０００（商品名）×１本、ＴＳＫｇｅｌＳｕｐｅｒＨ３０００（商品名）×１本
キャリアー：テトラハイドロフラン
検出方法：示差屈折計
【０１６４】
［物性７］平均イソシアネート官能基数
平均イソシアネート官能基数（ｋ）は、親水性ポリイソシアネート１分子が統計的に有するイソシアネート官能基の数である。上記「［物性６］」で測定した親水性ポリイソシアネートの数平均分子量（ｊ１）と、上記「［物性５］」の「２．」で測定した親水性ポリイソシアネート成分中のイソシアネート基含有量（ｇ２）とから、以下に示す式（ｍ）を用いて算出した。
平均イソシアネート官能基数（ｋ）＝ｊ１×ｇ２／１００／４２      ・・・（ｍ）
【０１６５】
＜評価＞
［評価１］親水性ポリイソシアネート成分又は硬化剤組成物の水分散性
（１）１００ｍＬフラスコ及び吉野紙の合計質量（Ｗ５）を測定した。
（２）実施例及び比較例で製造された親水性ポリイソシアネート成分又は硬化剤組成物を、固形分換算で１６ｇ（（Ｗ６）［ｇ］）となるように１００ｍＬフラスコに採取し、脱イオン水２４ｇを添加した。
（３）プロペラ羽を使用し、２００ｒｐｍで３分間、１００ｍＬフラスコ内の溶液を撹拌した後、（１）で秤量した吉野紙で濾過した。
（４）吉野紙に残った濾過残渣と、１００ｍＬフラスコに残った残渣とを合わせて１０５℃の乾燥機中で１時間加熱し、質量（（Ｗ７）［ｇ］）を求めた。
（５）以下に示す式（ｐ）を用いて、親水性ポリイソシアネート成分又は硬化剤組成物が水へ分散した割合（ｑ）を算出した。
水へ分散した割合（ｑ）［質量％］
＝１００−（Ｗ７−Ｗ５）／（Ｗ６×ｃ）×１００      ・・・（ｐ）
【０１６６】
（６）（５）で算出した親水性ポリイソシアネート成分が水へ分散した割合（ｑ）から、以下の評価基準に従い、親水性ポリイソシアネート成分の水分散性を評価した。
（評価基準）
○：（Ｈ）が８０質量％以上、水分散安定性が良い。
×：（Ｈ）が８０質量％未満、水分散安定性に劣る。
【０１６７】
［評価２］親水性ポリイソシアネート成分又は硬化剤組成物の水分散安定性
２００ｍＬフラスコに、親水性ポリイソシアネート成分又は硬化剤組成物０．１ｇと、脱イオン水１００ｇとを量り取った。次いで、プロペラ羽を使用し、６００ｒｐｍで５分間、２００ｍＬフラスコ内の溶液を撹拌し、親水性ポリイソシアネート成分又は硬化剤組成物の水分散液を得た。その後、５０ｍＬのガラス瓶に移し替え、分散状態を肉眼で観察した。以下の評価基準に従い、親水性ポリイソシアネート成分又は硬化剤組成物の水分散安定性を評価した。
（評価基準）
○：３時間経過後も変化が見られなかった。
△：３時間経過後にわずかに沈殿又は分離が見られた。
×：３時間以内に沈殿又は分離が見られた。
【０１６８】
［評価３］塗液のポットライフ
１．白板の作製
溶剤系の２液型ウレタン塗料（商品名「マイティーラック（白）」、日本ペイント社製
）を乾燥膜厚５０μｍとなるようにアルミニウム板（１５０ｍｍ×７５ｍｍ×１ｍｍ、型
番：Ａ１０５０Ｐ（ＪＩＳ  Ｈ４０００）、テストピース社製）にスプレー塗装した。そ
の後、２３℃、５０％湿度下で２週間静置した後、１０００番のサンドペーパーで表面を
研磨し、白板を作製した。
【０１６９】
２．水系コーティング組成物の作製
実施例及び比較例で製造された硬化剤組成物に対し、樹脂あたりの水酸基価６０ｍｇＫＯＨ／ｇのアクリルラテックス（旭化成株式会社製、商品名「Ｒ−５００７」）を、官能基比率（ＮＣＯ／ＯＨ）＝１．２５となるように混合し、撹拌した。次いで、水で固形分４０質量％に希釈して、水系コーティング組成物を得た。
【０１７０】
３．塗液のポットライフ
２３℃／５０％ＲＨの雰囲気下に静置し、「２．」で得られた水系コーティング組成物を１時間毎に上記「１．」で得られた白板上に、厚さ４０μｍになるようにアプリケーター塗装した。次いで、２３℃／５０％ＲＨの雰囲気下で２４時間乾燥させて、塗膜を得た。得られた硬化塗膜の６０度光沢度をＪＩＳ  Ｚ８７４１に準拠して測定し、下記式（ｒ）に基づいて光沢保持率を算出した。
光沢保持率（％）＝測定時の光沢／初期光沢×１００    ・・・（ｒ）
【０１７１】
次いで、得られた光沢保持率から以下の評価基準に従い、塗液のポットライフを評価した。
（評価基準）
○：光沢保持率が８０％になるまでの時間が５時間以上
△：光沢保持率が８０％になるまでの時間が３時間以上５時間未満
×：光沢保持率が８０％になるまでの時間が３時間未満
【０１７２】
［評価４］塗膜の外観
「［評価３］」と同様の方法で得られた水系コーティング組成物を、ガラス板上に、厚さ４０μｍになるようにアプリケーター塗装した。次いで、６０℃で３０分間焼成し、塗膜を得た。得られた塗膜を目視で観察した。以下の評価基準に従い、塗膜の外観を評価した。
（評価基準）
◎：透明、異物なし。
○：やや白濁。
△：白濁、やや異物あり、平滑性やや低い。
×：白濁、異物多数あり、平滑性低い。
【０１７３】
［評価５］塗膜の耐ブリスター性
水性ポリールＳｅｔａｑｕａ６５１５（ＯＨ含有量３．３％、不揮発分４５％、Ｎｕｐｌｅｘ  Ｒｅｓｉｎ社製）６２．２３ｇを容器に計り取り、撹拌しながらレベリング剤ＢＹＫ−３４８（ＢＹＫ社製）を０．１０ｇ、Ｔｅｇｏ  Ｗｅｔ  ２７０（Ｅｖｏｎｉｃ  Ｔｅｇｏ  Ｃｈｅｍｉｅ社製）を０．１０ｇ、紫外線吸収剤Ｔｉｎｕｖｉｎ  １１３０（ＢＡＳＦ社製）を０．６５ｇ、光安定剤Ｔｉｎｕｖｉｎ  ２９２（ＢＡＳＦ社製）を０．３２ｇ、及び、水を４．５１ｇ添加し、５分間撹拌した。これに、親水性ポリイソシアネート成分中のイソシアネート基と水性ポリオールＳｅｔａｑｕａ６５１５のヒドロキシ基とのモル比が、ＮＣＯ／ＯＨ＝１．５になるように実施例及び比較例で製造された硬化剤組成物を加え、１０分間撹拌することにより、水系コーティング組成物を作製した。この水性塗料組成物を、真空脱泡装置を用いて、１５００ｒｐｍ、５０Ｔｏｒｒ、３分間の条件で脱泡した。脱泡した水系コーティング組成物を、乾燥膜厚を変えながらガラス板上にアプリケーター塗装し、ブリスターが初めて観察された際の乾燥膜厚を測定した。以下の評価基準に従い、塗膜の耐ブリスター性を評価した。
（評価基準）
◎：ブリスターが初めて観察された際の乾燥膜厚が２００μｍ以上
○：ブリスターが初めて観察された際の乾燥膜厚が１５０μｍ以上２００μｍ未満
△：ブリスターが初めて観察された際の乾燥膜厚が１００μｍ以上１５０μｍ未満
×：ブリスターが初めて観察された際の乾燥膜厚が１００μｍ未満
【０１７４】
［実施例１］硬化剤組成物１の製造
まず、エチレンオキサイド繰返単位の平均数９．４のポリエチレングリコールモノメチルエーテル（日本乳化剤株式会社製、商品名「ＭＰＧ−１３０」）１５．５質量部、及び、ヘキサメチレンジイソシアネート（ＨＤＩ）のイソシアヌレート型ポリイソシアネート（旭化成株式会社製、商品名「デュラネートＴＰＡ−１００」）８０．０質量部を混合し、窒素下、１１０℃で３時間撹拌して反応を行った。このとき、ポリイソシアネート及び親水性化合物の総質量に対する親水性化合物の配合量は１６．２質量％であった。次いで、ジオクチルスルホコハク酸ナトリウム４．５質量部、及び、スルホコハク酸ナトリウムの２−エチルヘキシルエステル（化合物（Ｉ）−１）０．２０質量部をさらに加え、１１０℃で１０分間撹拌し、硬化剤組成物１を得た。
【０１７５】
得られた硬化剤組成物１は、粘度１７００ｍＰａ・ｓ、固形分１００質量％、化合物（Ｉ）の含有量は０．２０質量％、イソシアネート基含有率は１７．０質量％、平均イソシアネート官能基数は３．０、親水性ポリイソシアネート成分及びイオン性界面活性剤の総質量に対するイオン性界面活性剤の含有量は４．５質量％であった。
【０１７６】
［実施例２〜９］硬化剤組成物２〜９の製造
表１に示す組成となるように原料を配合した以外は、実施例１と同様の方法で硬化剤組成物２〜９を得た。得られた硬化剤組成物２〜９の物性、並びに、塗液及び塗膜の評価結果を表１に示す。
【０１７７】
［比較例１〜７］硬化剤組成物１０〜１６
表２に示す組成となるように原料を配合した以外は、実施例１と同様の方法で硬化剤組成物１０〜１６を得た。得られた硬化剤組成物１０〜１６の物性、並びに、塗液及び塗膜の評価結果を表２に示す。
なお、表１及び表２において、「デュラネート２４Ａ−１００」（商品名）は、ＨＤＩのビウレット型ポリイソシアネート（旭化成株式会社製）である。また、「ＭＰＧ−０８１」は、エチレンオキサイド繰返単位の平均数１５．２のポリエチレングリコールモノメチルエーテル（日本乳化剤株式会社製）である。
また、化合物（Ｉ）−１〜（Ｉ）−３及び化合物（ＩＩ）−１〜（ＩＩ）−３は以下に示す構造の化合物である。
【０１７８】
【化１２】
2019156928.tif 000013
【０１７９】
化合物（Ｉ）−１：Ｒ１１＝２−エチルヘキシル、Ｍ１１＋＝Ｎａ＋
化合物（Ｉ）−２：Ｒ１１＝２−エチルヘキシル、Ｍ１１＋＝Ｋ＋
化合物（Ｉ）−３：Ｒ１１＝２−エチルヘキシル、Ｍ１１＋＝ＮＨ４＋
【０１８０】
【化１３】
2019156928.tif 000014
【０１８１】
化合物（ＩＩ）−１：Ｒ２１＝２−エチルヘキシル、Ｒ２２＝メチル、Ｍ２１＋＝Ｎａ＋
化合物（ＩＩ）−２：Ｒ２１＝メチル、Ｒ２２＝２−エチルヘキシル、Ｍ２１＋＝Ｋ＋
化合物（ＩＩ）−３：Ｒ２１＝メチル、Ｒ２２＝エチル、Ｍ２１＋＝ＮＨ４＋
【０１８２】
【表１】
2019156928.tif 000015
【０１８３】
【表２】
2019156928.tif 000016
【０１８４】
表１及び表２から、（Ａ）親水性ポリイソシアネート成分と、（Ｂ）イオン性界面活性剤と、（Ｃ）スルホン酸塩と、をそれぞれ所定量含有する硬化剤組成物１〜９（実施例１〜９）は、水に安定的に分散し、且つ、塗液にしたときのポットライフ、並びに、塗膜としたときの外観及び耐ブリスター性に優れることが確かめられた。
これに対し、硬化剤組成物１０〜１６（比較例１〜７）では、水分散安定性、塗液にしたときのポットライフ、並びに、塗膜としたときの外観及び耐ブリスター性の全てが良好なものは得られなかった。
また、硬化剤組成物中の化合物（Ｉ）及び化合物（ＩＩ）の合計含有量が０．１５質量％以上である硬化剤組成物１、２、４、６、８及び９（実施例１、２、４、６、８及び９）は、該含有量が０．０７質量％以下である硬化剤組成物３、５及び７（実施例３、５及び７）よりも、塗膜にしたときの耐ブリスター性が特に優れていた。
また、硬化剤組成物中の（Ｂ）イオン性界面活性剤の含有量が７．７質量％以下である硬化剤組成物１、３〜５及び７〜８（実施例１、３〜５及び７〜８）は、該含有量が８．０質量％以上である硬化剤組成物２、６及び９（実施例２、６及び９）よりも、塗膜にしたときの外観が特に優れていた。
【産業上の利用可能性】
【０１８５】
本実施形態の硬化性組成物は、水に安定的に分散することができ、水系コーティング組成物に好適に用いられる。本実施形態の水系コーティング組成物は、例えば、硬化性組成物、各種表面処理剤組成物、各種エラストマー組成物、架橋剤、改質剤、添加剤等として好適に用いられる。